(57)【要約】【課題】優れた機械特性、成形加工性、成形品の外観、ならびに耐熱性に優れた成形品を提供できるポリ乳酸樹脂およびポリ乳酸樹脂組成物およびそれらの製造する方法を提供する。【解決手段】光学純度が９９％ｅ．ｅ．以上のポリ−Ｌ−乳酸成分と光学純度が９９％ｅ．ｅ．以上のポリ−Ｄ−乳酸成分とを２００〜２５０℃で溶融混練する第１の工程、前記第１の工程で得られる混合物を、真空下または窒素フロー下にて７０〜９０℃で結晶化させる第２の工程、および前記第２の工程の後に、前記混合物を、真空下または窒素フロー下にて１３０〜１５０℃で脱揮する第３の工程、を含む方法でポリ乳酸樹脂を製造する。【選択図】なし【特許請求の範囲】
【請求項１】
ポリ−Ｌ−乳酸成分およびポリ−Ｄ−乳酸成分からなる（Ａ）ポリ乳酸樹脂であって、以下の（ｉ）〜（ｖ）を満足することを特徴とするポリ乳酸樹脂。
（ｉ）重量平均分子量が１０万以上
（ｉｉ）ステレオコンプレックス結晶融点（Ｔｍｓｃ）が２１５℃以上
（ｉｉｉ）ホモ結晶融点（Ｔｍｈ）が１７５℃以上
（ｉｖ）ステレオコンプレックス結晶の融解熱量（ΔＨｍｓｃ）が４０Ｊ／ｇ以上
（ｖ）ＤＳＣ測定において、２４０℃まで昇温して３分間恒温状態にした後、冷却速度２０℃／ｍｉｎで降温した際の降温結晶化熱量（ΔＨｃ）が２０Ｊ／ｇ以上
（ｖｉ）ステレオコンプレックス形成率（Ｓｃ）が下記式（１）を満たす
Ｓｃ＝ΔＨｍｓｃ／（ΔＨｍｈ＋ΔＨｍｓｃ）×１００＝７０〜９０      （１）
（ここで、ΔＨｍｓｃ：ステレオコンプレックス結晶融解熱量（Ｊ／ｇ）、ΔＨｍｈ：ポリ−Ｌ−乳酸単独結晶の結晶融解熱量（Ｊ／ｇ）およびポリ−Ｄ−乳酸単独結晶の結晶融解熱量（Ｊ／ｇ）の合計）
【請求項２】
前記（Ａ）ポリ乳酸樹脂１００重量部に含まれる、Ｌ−乳酸および／またはＤ−乳酸からなる直鎖状オリゴマーの量が、０．３重量部以下であることを特徴とする請求項１に記載のポリ乳酸樹脂。
【請求項３】
前記（Ａ）ポリ乳酸樹脂のステレオコンプレックス結晶融点（Ｔｍｓｃ）が２２０℃以上であることを特徴とする請求項１または２に記載のポリ乳酸樹脂。
【請求項４】
前記（Ａ）ポリ乳酸樹脂において、前記ポリ−Ｌ−乳酸と前記ポリ−Ｄ−乳酸の合計重量に対する前記ポリ−Ｌ−乳酸成分の重量の比が、６０〜８０重量％または２０〜４０重量％の範囲である請求項１〜３のいずれか１項に記載のポリ乳酸樹脂。
【請求項５】
前記（Ａ）ポリ乳酸樹脂が、ポリ乳酸ブロック共重合体である請求項１〜４のいずれか１項に記載のポリ乳酸樹脂。
【請求項６】
請求項１〜５のいずれか１項に記載の（Ａ）ポリ乳酸樹脂１００重量部に対して、（Ｂ）可塑剤が０．０１〜１０重量部配合してなるポリ乳酸樹脂組成物。
【請求項７】
請求項１〜５のいずれか１項に記載の（Ａ）ポリ乳酸樹脂１００重量部に対して、（Ｃ）結晶核剤が０．０１〜２０重量部配合してなるポリ乳酸樹脂組成物。
【請求項８】
請求項１〜５のいずれか１項に記載の（Ａ）ポリ乳酸樹脂１００重量部に対して、（Ｄ）鎖連結剤が０．０１〜１０重量部配合してなるポリ乳酸樹脂組成物。
【請求項９】
請求項１〜５のいずれか１項に記載のポリ乳酸樹脂または請求項６〜８のいずれか１項に記載のポリ乳酸樹脂組成物からなる成形品。
【請求項１０】
光学純度が９９％ｅ．ｅ．以上のポリ−Ｌ−乳酸成分と光学純度が９９％ｅ．ｅ．以上のポリ−Ｄ−乳酸成分とを２００〜２５０℃で溶融混練する第１の工程、
前記第１の工程で得られる混合物を、真空下または窒素フロー下にて７０〜９０℃で結晶化させる第２の工程、および
前記第２の工程の後に、前記混合物を、真空下または窒素フロー下にて１３０〜１５０℃で脱揮する第３の工程、
を含むポリ乳酸樹脂の製造方法。
【請求項１１】
前記ポリ−Ｌ−乳酸成分と前記ポリ−Ｄ−乳酸成分の合計重量に対する前記ポリ−Ｌ−乳酸成分の重量の比が、６０〜８０重量％または２０〜４０重量％の範囲であることを特徴とする請求項１０に記載のポリ乳酸樹脂の製造方法。
【請求項１２】
前記ポリ−Ｌ−乳酸成分と前記ポリ−Ｄ−乳酸成分のいずれか一方の重量平均分子量が６万〜３０万であり、他方の重量平均分子量が１万〜５万であることを特徴とする請求項１０または１１に記載のポリ乳酸樹脂の製造方法。
【請求項１３】
前記ポリ−Ｌ−乳酸成分およびポリ−Ｄ−乳酸成分のホモ結晶融点（Ｔｍｈ）が１８０℃以上であることを特徴とする請求項１０〜１２に記載のポリ乳酸樹脂の製造方法。
【請求項１４】
前記第３の工程の後に、真空下または窒素フロー下にて１５０℃を超え１７５℃以下の温度で固相重合する工程を含む請求項１０〜１３に記載のポリ乳酸樹脂の製造方法。
【請求項１５】
請求項１０〜１４のいずれか１項に記載のポリ乳酸樹脂の製造方法であって、さらに前記（Ｂ）可塑剤、（Ｃ）結晶核剤および（Ｄ）鎖連結剤の少なくとも一種を溶融混練する工程を含むポリ乳酸樹脂組成物の製造方法。
【発明の詳細な説明】
【技術分野】
【０００１】
本発明は、ポリ乳酸樹脂、ポリ乳酸樹脂組成物、それらの製造方法、それらからなる成形品に関する。
【背景技術】
【０００２】
ポリ乳酸は実用上溶融成形可能な高分子であり、生分解性の特徴を有することから、使用した後は自然環境中で分解して炭酸ガスや水として放出される生分解性高分子としての開発が進められてきた。一方、近年では、ポリ乳酸自身が二酸化炭素や水を起源とする再生可能資源（バイオマス）を原料としているため、使用後に二酸化炭素が放出されたとしても地球環境中における二酸化炭素は増減しないというカーボンニュートラルの性質が注目され、環境低負荷材料としての利用が期待されている。さらに、ポリ乳酸のモノマーである乳酸が、微生物を利用した発酵法により安価に製造されつつあるため、ポリ乳酸は、石油系プラスチック製の汎用ポリマーの代替素材としても検討されるようになってきた。
【０００３】
このような性質から、ポリ乳酸は溶融成形体として幅広い実用化が試みられているものの、石油系プラスチックに比較すると耐熱性や耐久性が低く、結晶化速度が小さいため生産性にも劣っており、実用化の範囲は大幅に限定されているのが現状である。また、ポリ乳酸成形体に対して、耐熱性向上のために熱処理等の結晶化処理を行う必要があり、生産性が低下する問題があることから、耐熱性に優れるポリ乳酸成形体が望まれている。
【０００４】
このような問題点を解決する手段の一つとして、ポリ乳酸ステレオコンプレックスの利用が注目されている。ポリ乳酸ステレオコンプレックスは、光学活性なポリ−Ｌ−乳酸（以下、ＰＬＬＡと称する）とポリ−Ｄ−乳酸（以下、ＰＤＬＡと称する）を混合することにより形成される。このようなポリ乳酸ステレオコンプレックスの融点は、ポリ乳酸ホモポリマーの融点１７０℃に比較して３０〜６０℃高い２００〜２３０℃に達する。そこで、この性質を利用して、高融点かつ高結晶性の繊維、樹脂成型品、およびフィルム等への、ポリ乳酸ステレオコンプレックスの適用が試みられている。
【０００５】
従来、ポリ乳酸ステレオコンプレックスは、ＰＬＬＡとＰＤＬＡを溶液状態で混合（以下、溶液混合ともいう）するか、ＰＬＬＡとＰＤＬＡを加熱溶融状態で混合（以下、加熱溶融混合ともいう）させることで形成される。
【０００６】
しかしながら、ＰＬＬＡとＰＤＬＡの溶液混合については、混合後に溶剤を揮発させる必要があることから製造工程が煩雑になり、結果としてポリ乳酸ステレオコンプレックスが高コストになる問題がある。また、単純な溶液混合および加熱溶融混合において、混合後の重量平均分子量が１０万未満となるような場合では、ステレオコンプレックス結晶が生成し易いが、耐衝撃性などの機械的特性に劣るという欠点があった。一方、混合後の重量平均分子量が１０万以上となる場合では、再溶融後のステレオコンプレックス結晶の結晶化速度は遅く、生産性に劣るという欠点があった。すなわち、耐熱性を発現するためには成形加工時に長時間の金型冷却が必要となり、また、成形後に成形品をアニール処理して結晶化を促進させる必要があった。さらに、成形品の耐熱性および成形加工性の観点から、ステレオコンプレックス結晶だけでなく、ＰＬＬＡまたはＰＤＬＡ由来のホモ結晶を存在させる必要があり、ステレオコンプレックス結晶量とホモ結晶量のバランス制御に課題があった。加えて、耐熱性を発現するためにはステレオコンプレックス結晶融点とホモ結晶融点が高くする必要があるが、高融点の両立には課題があった。
【０００７】
これらのことから、機械特性、耐熱性、および成形加工性に優れたポリ乳酸ステレオコンプレックスが求められていた。
【０００８】
非特許文献１には、光学純度の異なるＰＬＬＡとＰＤＬＡを溶液混合して作製したステレオコンプレックスの検討を行っている。その中で、ＰＬＬＡおよびＰＤＬＡの光学純度に比例してステレオコンプレックス結晶量およびステレオコンプレックス融点が高くなることが示されており、例えば、数平均分子量２．５万で光学純度９８％ｅ．ｅ．のＰＬＬＡと数平均分子量２．５万で光学純度１００％ｅ．ｅ．のＰＤＬＡを５０／５０の割合で溶液混合することで、高融点のステレオコンプレックス結晶が形成することが示されている。しかし、分子量が低く機械的強度に劣り、かつステレオコンプレックス結晶のみでホモ結晶が発生していないため、成形加工性および耐熱性が不十分という欠点がある。一方、数平均分子量５．１万で光学純度８５％ｅ．ｅ．のＰＬＬＡと数平均分子量２．９万で８５％ｅ．ｅ．を用い、ステレオコンプレックス結晶とホモ結晶の両方が発現することが示されている。しかし、ステレオコンプレックス結晶およびホモ結晶のいずれの融点も低く、耐熱性に劣るという欠点がある。
【０００９】
耐熱性、表明平滑性、透明性、ガスバリア性、靭性を改善するため、光学純度９９〜１００％で重量平均分子量１５〜３５万のＰＬＬＡと光学純度９９〜１００％で重量平均分子量１５〜３５万のＰＤＬＡを溶融混練し、ＰＬＬＡおよびＰＤＬＡのそれぞれの重量平均分子量を加重平均して得られる重量平均分子量の数値が０．３から０．６倍とするポリ乳酸ステレオコンプレックスからなる延伸フィルムが検討されている。例えば、光学純度１００％ｅ．ｅ．で重量平均分子量１５．９万のＰＬＬＡと光学純度１００％ｅ．ｅ．で重量平均分子量１７．０万のＰＤＬＡを２４５℃で溶融混練することで、透明性、靭性、および耐熱性に効果があることが示されている（特許文献１、実施例）。しかし、重量平均分子量は１０万未満と低いことから機械的強度に劣るという欠点がある。また、得られた延伸フィルム中にはステレオコンプレックス結晶のみでホモ結晶が発生していないため、成形加工性および耐熱性が不十分という欠点がある。
【００１０】
高分子量およびステレオコンプレックス結晶含有率向上を目的に、ＰＬＬＡとＰＤＬＡとを混合し、ステレオコンプレックス結晶含有率（ステレオコンプレックス結晶化度とホモ結晶化度の合計を１００としたときの、ステレオコンプレックス結晶化度の割合）を６０％以下に調整した後、固相重合を行う検討がなされている（特許文献２、実施例）。例えば、重量平均分子量５．１万で光学純度９８．０％ｅ．ｅ．のＰＬＬＡと重量平均分子量３．７万で光学純度９６．０％ｅ．ｅ．を５０／５０の割合でステレオコンプレックス結晶化度を０．４になるよう混合した後、固相重合を行い再溶融することで、高いステレオコンプレックス結晶含有率を発現することが示されている。しかし、ステレオコンプレックス結晶のみでホモ結晶が発生しておらず、かつステレオコンプレックス結晶融点が低いことから、成形加工性および耐熱性が不十分という欠点がある。
【００１１】
成形加工性、高分子量、高結晶性、および高融点を目的に、光学純度が９８％ｅ．ｅ．を超え１００％ｅ．ｅ．のＰＬＬＡと光学純度が８０〜９８％ｅ．ｅ．のＰＤＬＡからなるポリ乳酸ステレオコンプレックスの検討がなされている（特許文献３、実施例）。例えば、重量平均分子量１９万で高い光学純度のＰＬＬＡと重量平均分子量１９万で光学純度がすくなくとも９５％ｅ．ｅ．以下のＰＤＬＡを５０／５０の割合で溶液混合し、２８０℃にて熱処理を行うことが示されている。しかし、ステレオコンプレックス結晶のみでホモ結晶が発生しておらず、かつステレオコンプレックス結晶融点が低いことから、成形加工性および耐熱性が不十分という欠点がある。加えて、２８０℃と高い熱処理温度では、熱処理時の熱分解により、Ｌ−乳酸および／またはＤ−乳酸からなる直鎖状オリゴマーが発生し、成形品の外観および機械特性が低下するという欠点がある。また、前記ＰＬＬＡと前記ＰＤＬＡを２４０℃で熱処理を行うことが示されている。しかし、ステレオコンプレックス結晶およびホモ結晶が発生するものの、いずれの融点も低く、かつステレオコンプレックス結晶量が少ないために、耐熱性が不十分という欠点がある。さらに、重量平均分子量２５万で光学純度が９９．０％ｅ．ｅ．のＰＬＬＡと重量平均分子量２６万で光学純度が９８．６％ｅ．ｅ．のＰＤＬＡを２８０℃にて熱処理を行うことが示されている。しかし、こちらもステレオコンプレックス結晶およびホモ結晶が発生するものの、いずれの融点も低く、かつステレオコンプレックス結晶量が少ないために、耐熱性が不十分という欠点がある。
【００１２】
高分子量、高融点、耐熱性および高結晶性を目的に、重量平均分子量１〜５万のＰＬＬＡと重量平均分子量６〜３０万のＰＤＬＡを混合した後、固相重合を行う工程からなる、ポリ乳酸ステレオコンプレックスを形成するポリ乳酸ブロック共重合体の検討がなされている（特許文献４、実施例）。例えば、重量平均分子量２０．３万のＰＬＬＡと重量平均分子量２．９万のＰＤＬＡを５０／５０の割合で２００℃にて溶融混練した後、固相重合を行うことが示されている。しかし、ステレオコンプレックス結晶のみでホモ結晶が発生していないことから、成形加工性および耐熱性が不十分という欠点がある。また、重量平均分子量２０．３万のＰＬＬＡと重量平均分子量２．９万のＰＤＬＡを７０／３０の割合で２００℃にて溶融混練した後、固相重合を行うことが示されている。しかし、ステレオコンプレックス結晶およびホモ結晶が発生するものの、ホモ結晶の融点が低く、かつホモ結晶量が少ないために、耐熱性が不十分という欠点がある。
【先行技術文献】
【特許文献】
【００１３】
【特許文献１】特開２０１３−６０５３２号公報
【特許文献２】特開２００６−３０７０７１号公報
【特許文献３】特開２００６−１８２９２６号公報
【特許文献４】国際公開第２０１２／０２９３９２号
【非特許文献】
【００１４】
【非特許文献１】Ｍａｃｒｏｍｏｌｅｃｕｌｅｓ  1992，25，5719−5723
【発明の概要】
【発明が解決しようとする課題】
【００１５】
そこで本発明の目的は、ポリ乳酸樹脂の重量平均分子量を１０万以上、ポリ乳酸樹脂中のステレオコンプレックス結晶融点を２１５℃以上、ステレオコンプレックス結晶融解熱量を４０Ｊ／ｇ以上、ホモ結晶融点を１７５℃以上、およびステレオコンプレックス結晶融解熱量とホモ結晶融解熱量の合計を１００としたときのステレオコンプレックス結晶融解熱量の割合であるステレオコンプレックス形成率を７０〜９０％に制御することにより、優れた機械特性、成形加工性、成形品の外観、ならびに耐熱性に優れた成形品を提供できるポリ乳酸樹脂およびポリ乳酸樹脂組成物およびそれらの製造する方法を提供することにある。
【課題を解決するための手段】
【００１６】
本発明は、上述の課題の少なくとも一部を解決するためになされたものであり、以下の形態として実現することが可能である。
〔１〕ポリ−Ｌ−乳酸成分およびポリ−Ｄ−乳酸成分からなる（Ａ）ポリ乳酸樹脂であって、以下の（ｉ）〜（ｖｉ）を満足することを特徴とするポリ乳酸樹脂。
（ｉ）重量平均分子量が１０万以上
（ｉｉ）ステレオコンプレックス結晶融点（Ｔｍｓｃ）が２１５℃以上
（ｉｉｉ）ホモ結晶融点（Ｔｍｈ）が１７５℃以上
（ｉｖ）ステレオコンプレックス結晶の融解熱量（ΔＨｍｓｃ）が４０Ｊ／ｇ以上
（ｖ）ＤＳＣ測定において、２４０℃まで昇温して３分間恒温状態にした後、冷却速度２０℃／ｍｉｎで降温した際の降温結晶化熱量（ΔＨｃ）が２０Ｊ／ｇ以上
（ｖｉ）ステレオコンプレックス形成率（Ｓｃ）が下記式（１）を満たす
Ｓｃ＝ΔＨｍｓｃ／（ΔＨｍｈ＋ΔＨｍｓｃ）×１００＝７０〜９０      （１）
（ここで、ΔＨｍｓｃ：ステレオコンプレックス結晶融解熱量（Ｊ／ｇ）、ΔＨｍｈ：ポリ−Ｌ−乳酸単独結晶の結晶融解熱量（Ｊ／ｇ）およびポリ−Ｄ−乳酸単独結晶の結晶融解熱量（Ｊ／ｇ）の合計）
〔２〕前記（Ａ）ポリ乳酸樹脂１００重量部に含まれる、Ｌ−乳酸および／またはＤ−乳酸からなる直鎖状オリゴマーの量が、０．２重量部以下であることを特徴とする前記〔１〕に記載のポリ乳酸樹脂。
〔３〕前記（Ａ）ポリ乳酸樹脂のステレオコンプレックス結晶融点（Ｔｍｓｃ）が２２０℃以上であることを特徴とする前記〔１〕または〔２〕に記載のポリ乳酸樹脂。
〔４〕前記（Ａ）ポリ乳酸樹脂において、前記ポリ−Ｌ−乳酸と前記ポリ−Ｄ−乳酸の合計重量に対する前記ポリ−Ｌ−乳酸成分の重量の比が、６０〜８０重量％または２０〜４０重量％の範囲である前記〔１〕〜〔３〕のいずれか１項に記載のポリ乳酸樹脂。
〔５〕前記（Ａ）ポリ乳酸樹脂が、ポリ乳酸ブロック共重合体である前記〔１〕〜〔４〕のいずれか１項に記載のポリ乳酸樹脂。
〔６〕前記〔１〕〜〔５〕のいずれか１項に記載の（Ａ）ポリ乳酸樹脂１００重量部に対して、（Ｂ）可塑剤が０．０１〜１０重量部配合してなるポリ乳酸樹脂組成物。
〔７〕前記〔１〕〜〔５〕のいずれか１項に記載の（Ａ）ポリ乳酸樹脂１００重量部に対して、（Ｃ）結晶核剤が０．０１〜２０重量部配合してなるポリ乳酸樹脂組成物。
〔８〕前記〔１〕〜〔５〕のいずれか１項に記載の（Ａ）ポリ乳酸樹脂１００重量部に対して、（Ｄ）鎖連結剤が０．０１〜１０重量部配合してなるポリ乳酸樹脂組成物。
〔９〕前記〔１〕〜〔５〕のいずれか１項に記載のポリ乳酸樹脂または前記〔６〕〜〔８〕のいずれか１項に記載のポリ乳酸樹脂組成物からなる成形品。
〔１０〕光学純度が９９％ｅ．ｅ．以上のポリ−Ｌ−乳酸成分と光学純度が９９％ｅ．ｅ．以上のポリ−Ｄ−乳酸成分とを２００〜２５０℃で溶融混練する第１の工程、
前記第１の工程で得られる混合物を、真空下または窒素フロー下にて７０〜９０℃で結晶化させる第２の工程、および
前記第２の工程の後に、前記混合物を、真空下または窒素フロー下にて１３０〜１５０℃で脱揮する第３の工程、
を含むポリ乳酸樹脂の製造方法。
〔１１〕前記ポリ−Ｌ−乳酸と前記ポリ−Ｄ−乳酸の合計重量に対する前記ポリ−Ｌ−乳酸成分の重量の比が、６０〜８０重量％または２０〜４０重量％の範囲で溶融混練することを特徴とする前記〔１０〕に記載のポリ乳酸樹脂の製造方法。
〔１２〕前記ポリ−Ｌ−乳酸または前記ポリ−Ｄ−乳酸のいずれか一方の重量平均分子量が６万〜３０万であり、他方の重量平均分子量が１万〜５万であることを特徴とする前記〔１０〕または〔１１〕に記載のポリ乳酸樹脂の製造方法。
〔１３〕前記ポリ−Ｌ−乳酸成分およびポリ−Ｄ−乳酸成分のホモ結晶融点（Ｔｍｈ）が１８０℃以上であることを特徴とする請求項１０〜１２に記載のポリ乳酸樹脂の製造方法。
〔１４〕前記第３の工程の後に、真空下または窒素フロー下にて１５０℃を超え１７５℃以下の温度で固相重合する工程を含む前記〔１０〕〜〔１３〕に記載のポリ乳酸樹脂の製造方法。
〔１５〕請求項１０〜１４のいずれか１項に記載のポリ乳酸樹脂の製造方法であって、さらに前記（Ｂ）可塑剤、（Ｃ）結晶核剤および（Ｄ）鎖連結剤の少なくとも一種を溶融混練する工程を含むポリ乳酸樹脂組成物の製造方法。
【発明の効果】
【００１７】
本発明によれば、成形加工性、機械特性、成形品の外観、ならびに耐熱性に優れた、ポリ乳酸樹脂およびポリ乳酸樹脂組成物を得ることができる。
【発明を実施するための形態】
【００１８】
以下、本発明の実施の形態について詳細に説明する。本発明の実施の形態は、ポリ乳酸樹脂、ポリ乳酸樹脂組成物、それらの製造方法、およびポリ乳酸樹脂またはポリ乳酸樹脂組成物からなる成形体に係るものである。
【００１９】
＜ポリ−Ｌ−乳酸成分とポリ−Ｄ−乳酸成分＞
本発明の実施の形態において、ポリ乳酸樹脂とは、ポリ−Ｌ−乳酸成分とポリ−Ｄ−乳酸成分により構成されるポリ乳酸樹脂である。
【００２０】
ここで、ポリ−Ｌ−乳酸成分とは、Ｌ−乳酸を主成分とする重合体であり、光学純度が９９．０％ｅ．ｅ．以上であることが好ましく、耐熱性および成形加工性の観点から９９．２％ｅ．ｅ．以上であることがより好ましく、９９．３％ｅ．ｅ．以上であることが特に好ましい。上記光学純度の上限は理論的には１００％ｅ．ｅ．であるが、現実的には９９．８Ｊ／ｇである。
【００２１】
また、ポリ−Ｄ−乳酸成分とは、Ｄ−乳酸を主成分とする重合体であり、光学純度が９９．０％ｅ．ｅ．以上であることが好ましく、耐熱性および成形加工性の観点から９９．２％ｅ．ｅ．以上であることがより好ましく、９９．３％ｅ．ｅ．以上であることが特に好ましい。
【００２２】
本発明の実施の形態において、Ｌ−乳酸単位を含有するポリ−Ｌ−乳酸成分またはＤ−乳酸単位を含有するポリ−Ｄ−乳酸成分は、得られるポリ乳酸樹脂およびポリ乳酸樹脂組成物の性能を損なわない範囲で、他の成分単位を含んでいてもよい。Ｌ−乳酸単位またはＤ−乳酸単位以外の他の成分単位としては、多価カルボン酸、多価アルコール、ヒドロキシカルボン酸、およびラクトンなどが挙げられる。具体的には、コハク酸、アジピン酸、セバシン酸、フマル酸、テレフタル酸、イソフタル酸、２，６−ナフタレンジカルボン酸、５−ナトリウムスルホイソフタル酸、および５−テトラブチルホスホニウムスルホイソフタル酸などの多価カルボン酸類またはそれらの誘導体と、エチレングリコール、プロピレングリコール、ブタンジオール、ペンタンジオール、ヘキサンジオール、オクタンジオール、ネオペンチルグリコール、グリセリン、トリメチロールプロパン、ペンタエリスリトール、トリメチロールプロパンまたはペンタエリスリトールにエチレンオキシドまたはプロピレンオキシドを付加した多価アルコール、ビスフェノールにエチレンオキシドを付加反応させた芳香族多価アルコール、ジエチレングリコール、トリエチレングリコール、ポリエチレングリコール、およびポリプロピレングリコールなどの多価アルコール類またはそれらの誘導体と、グリコール酸、３−ヒドロキシ酪酸、４−ヒドロキシ酪酸、４−ヒドロキシ吉草酸、および６−ヒドロキシカプロン酸などのヒドロキシカルボン酸類と、グリコリド、ε−カプロラクトングリコリド、ε−カプロラクトン、β−プロピオラクトン、δ−ブチロラクトン、β−またはγ−ブチロラクトン、ピバロラクトン、およびδ−バレロラクトンなどのラクトン類などが挙げられる。
【００２３】
本発明の実施の形態で用いるポリ−Ｌ−乳酸成分とポリ−Ｄ−乳酸成分の分子量は、特に限定されるものではないが、ポリ−Ｌ−乳酸またはポリ−Ｄ−乳酸のうちいずれか一方の重量平均分子量が６万〜３０万以下であり、他方の重量平均分子量が１万〜５万以下であることが好ましい。さらに好ましくは、一方の重量平均分子量が１０万〜２７万、他方の重量平均分子量が２万〜４．５万である。特に好ましくは、一方の重量平均分子量が１５万〜２４万、他方の重量平均分子量が３万〜４．５万である。ただし、ポリ−Ｌ−乳酸またはポリ−Ｄ−乳酸のうちいずれか一方の重量平均分子量が６万未満または３０万を超えており、他方の重量平均分子量が１万未満または５万を超えていてもよい。
【００２４】
ここで、重量平均分子量とは、溶媒としてヘキサフルオロイソプロパノールを用いたゲルパーミエーションクロマトグラフィー（ＧＰＣ）測定によって得られる、標準ポリメチルメタクリレート換算値である。
【００２５】
本発明の実施の形態で用いるポリ−Ｌ−乳酸成分とポリ−Ｄ−乳酸成分の製造方法については、開環重合法および直接重合法のいずれの方法も用いることができる。ただし、製造プロセスの簡易性、および原料コストの点で、直接重合法で製造することが好ましい。ポリ−Ｌ−乳酸成分とポリ−Ｄ−乳酸成分を同じ製造法で製造してもよく、一方を直接重合法により製造して他方を開環重合法により製造してもよい。
【００２６】
開環重合法または直接重合法にてポリ−Ｌ−乳酸成分およびポリ−Ｄ−乳酸成分を得る方法としては、例えば、Ｌ−乳酸とＤ−乳酸のいずれか一方を触媒存在下で開環重合または直接重合を行う方法を挙げることができる。
【００２７】
また、直接重合法にてポリ−Ｌ−乳酸成分およびポリ−Ｄ−乳酸成分を得る場合、高分子量体を得るという観点から、反応系内の水分量は、反応系内のＬ−乳酸量またはＤ−乳酸量に対して４ｍｏｌ％以下であることが好ましい。さらに好ましくは２ｍｏｌ％以下であり、０．５ｍｏｌ％以下が特に好ましい。なお、水分量とはカールフィッシャー法を用いて電量滴定法により測定した値である。
【００２８】
直接重合法によりポリ−Ｌ−乳酸成分およびポリ−Ｄ−乳酸成分を製造する際の重合触媒としては、金属触媒と酸触媒が挙げられる。金属触媒としては、錫化合物、チタン化合物、鉛化合物、亜鉛化合物、コバルト化合物、鉄化合物、リチウム化合物、および希土類化合物などが挙げられる。上記各化合物としては、金属アルコキシド、金属ハロゲン化合物、有機カルボン酸塩、炭酸塩、硫酸塩、酸化物などが好ましい。
【００２９】
本発明の実施の形態において、直接重合法にてポリ−Ｌ−乳酸成分やポリ−Ｄ−乳酸成分を製造する場合には、生成されるポリ乳酸樹脂の分子量を考慮すると、用いる重合触媒としては、錫化合物、チタン化合物、アンチモン化合物、希土類化合物、および酸触媒が好ましい。また、生成されるポリ乳酸樹脂組成物の融点を考慮すると、用いる重合触媒としては、錫化合物、チタン化合物、およびスルホン酸化合物が好ましい。さらに、生成されるポリ乳酸樹脂組成物の熱安定性を考慮すると、重合触媒として金属触媒を用いる場合には、錫系の有機カルボン酸塩あるいは錫系のハロゲン化合物が好ましく、特に酢酸錫（ＩＩ）、オクチル酸錫（ＩＩ）、および塩化錫（ＩＩ）がより好ましい。重合触媒として酸触媒を用いる場合には、モノおよびジスルホン酸化合物が好ましく、メタンスルホン酸、エタンスルホン酸、プロパンスルホン酸、プロパンジスルホン酸、ナフタレンジスルホン酸、および２−アミノエタンスルホン酸がより好ましい。また、重合触媒は１種類でもよく、２種類以上併用してもよいが、重合活性を高める点から考えて、２種類以上を併用することが好ましい。着色を抑制することが可能となるという点で、錫化合物から選択される１種類以上と、スルホン酸化合物から選択される１種類以上とを併用することが好ましい。さらに生産性に優れるという点で、酢酸錫（ＩＩ）および／またはオクチル酸錫（ＩＩ）と、メタンスルホン酸、エタンスルホン酸、プロパンジスルホン酸、ナフタレンジスルホン酸、および２−アミノエタンスルホン酸のいずれか一種類以上との併用がより好ましく、酢酸錫（ＩＩ）および／またはオクチル酸錫（ＩＩ）と、メタンスルホン酸、エタンスルホン酸、プロパンジスルホン酸、２−アミノエタンスルホン酸のいずれか一種との併用がさらに好ましい。
【００３０】
直接重合法を採用する場合の重合触媒の添加量については特に限定されるものではなく、使用する原料（Ｌ−乳酸、Ｄ−乳酸など）１００重量部に対して０．００１重量部以上であることが好ましい。また、使用する原料（Ｌ−乳酸、Ｄ−乳酸など）１００重量部に対して２重量部以下であることが好ましく、１重量部以下がより好ましい。触媒量を０．００１重量部以上とすることで、重合時間の短縮効果を高めることができる。また、触媒量を２重量部以下にすることで、得られるポリ−Ｌ−乳酸成分またはポリ−Ｄ−乳酸成分の分子量を十分に大きくすることが容易になる。また、触媒を２種類以上併用する場合は、合計添加量が上記の範囲内であることが好ましい。特に、錫化合物から選択される１種類以上と、スルホン酸化合物から選択される１種類以上とを併用する場合は、高い重合活性を維持し、かつ着色を抑制することが可能であるという点で、錫化合物とスルホン酸化合物の重量比が１：１〜１：３０であることが好ましく、生産性に優れるという点で、１：２〜１：１５であることがより好ましい。
【００３１】
直接重合法を採用する場合の重合触媒の添加時期については特に限定されるものではない。ただし、重合触媒として酸触媒を用いる場合には、原料を脱水する前に重合触媒を添加することが、生産性に優れるという点で好ましい。また、重合触媒として金属触媒を用いる場合には、原料を脱水した後に重合触媒を添加することが、重合活性を高める点から考えて好ましい。
【００３２】
分子量増大を目的として、直接重合後にさらに固相重合を行なってもよい。固相重合を行う場合には、固相重合に供するポリ−Ｌ−乳酸およびポリ−Ｄ−乳酸の形状は、特に限定されるものではなく、塊状、フィルム、ペレットおよび粉末などいずれでもよい。ただし、固相重合を効率的に進めるという観点から、ペレットまたは粉末を用いることが好ましい。ペレットにする方法としては、直接重合後のポリ−Ｌ−乳酸またはポリ−Ｄ−乳酸をストランド状に押出し、ペレタイズする方法、あるいは直接重合後のポリ−Ｌ−乳酸またはポリ−Ｄ−乳酸を水中に押出し、アンダーウォーターカッターを用いてペレット化する方法が挙げられる。また、粉末にする方法としては、ミキサー、ブレンダー、ボールミルおよびハンマーミルなどの粉砕機を用いて粉砕する方法が挙げられる。この固相重合工程を実施する方法については特に限定されるものではなく、回分法でも連続法でもよく、また、反応容器は、撹拌槽型反応器、ミキサー型反応器および塔型反応器などを用いることができ、これらの反応器は２種以上組み合わせて使用することができる。
【００３３】
この固相重合工程を実施する際には、直接重合後のポリ−Ｌ−乳酸またはポリ−Ｄ−乳酸が結晶化していることが好ましい。本発明の実施の形態において、直接重合後のポリ−Ｌ−乳酸またはポリ−Ｄ−乳酸が結晶化状態である場合は、固相重合工程を実施する際にポリ−Ｌ−乳酸またはポリ−Ｄ−乳酸の結晶化は必ずしも必要ない。ただし、固相重合工程に先立ってポリ−Ｌ−乳酸またはポリ−Ｄ−乳酸の結晶化を行うことで、固相重合の効率をさらに高めることもできる。
【００３４】
結晶化させる方法については特に限定されるものではなく、公知の方法を利用することができる。例えば、ポリ−Ｌ−乳酸またはポリ−Ｄ−乳酸を気相中または液相中において結晶化温度で保持する方法、ポリ−Ｌ−乳酸またはポリ−Ｄ−乳酸の溶融物を延伸または剪断の操作を行いながら冷却固化させる方法などが挙げられる。操作が簡便であるという観点から、気相中または液相中において結晶化温度で保持する方法が好ましい。
【００３５】
ここでいう結晶化温度とは、ポリ−Ｌ−乳酸またはポリ−Ｄ−乳酸の、ガラス転移温度より高く融点よりも低い温度範囲であれば特に限定されるものではない。ただし、上記結晶化温度は、７０〜９０℃の範囲内であることがより好ましい。
【００３６】
ポリ−Ｌ−乳酸またはポリ−Ｄ−乳酸の結晶化は、真空下または乾燥窒素などの不活性気体気流下にて行うことが好ましい。
【００３７】
ポリ−Ｌ−乳酸またはポリ−Ｄ−乳酸を結晶化させる際の時間については、特に限定されるものではない。ただし、十分に結晶化させるためには３時間以上であることが好ましく、５時間以上であることがさらに好ましい。
【００３８】
直接重合後に固相重合工程を実施する際の温度条件は、ポリ−Ｌ−乳酸あるいはポリ−Ｄ−乳酸の融点以下の温度とすればよい。具体的には、１００℃以上が好ましく、固相重合を効率的に進めるという観点から１１０℃以上であることがより好ましく、１２０℃以上であることが最も好ましい。また、１７０℃以下が好ましく、固相重合を効率的に進めるという観点から１６５℃以下であることがより好ましく、１６０℃以下であることが最も好ましい。
【００３９】
また、固相重合の反応時間を短縮するために、反応の進行とともに温度を段階的に上げるかあるいは連続的に上げることが好ましい。固相重合時に段階的に昇温するときの温度条件としては、第一段階として１２０〜１３０℃で１〜１５時間、第二段階として１３５〜１４５℃で１〜１５時間、第三段階として１５０〜１７０℃で１０〜３０時間と昇温するのが好ましく、さらには第一段階として１２０〜１３０℃で２〜１２時間、第二段階として１３５〜１４５℃で２〜１２時間、第三段階として１５０〜１７０℃で１０〜２５時間と昇温するのがより好ましい。固相重合時に連続的に昇温するときの温度条件としては、１３０℃〜１５０℃の初期温度より１〜５℃／分の速度で１５０〜１７０℃まで連続的に昇温するのが好ましい。また、段階的な昇温と連続的な昇温を組み合わせることも固相重合を効率的に進行する観点から好ましい。
【００４０】
また、この固相重合工程を実施する際には、真空下または乾燥窒素などの不活性気体気流下で行うことが好ましい。真空下で固相重合を行う際の真空度は、１５０Ｐａ以下であることが好ましく、７５Ｐａ以下であることがさらに好ましく、２０Ｐａ以下であることが特に好ましい。不活性気体気流下で固相重合を行う際の流量は、混合物１ｇに対して、０．１ｍｌ／分以上とすることが好ましく、０．５ｍｌ／分以上とすることがさらに好ましく、１．０ｍｌ／分以上とすることが特に好ましい。また、２０００ｍｌ／分以下とすることが好ましく、１０００ｍｌ／分以下とすることがさらに好ましく、５００ｍｌ／分以下とすることが特に好ましい。
【００４１】
また、開環重合法を利用してポリ−Ｌ−乳酸成分またはポリ−Ｄ−乳酸成分を製造する際の重合触媒としては、直接重合法と同様の金属触媒と酸触媒が挙げられる。
【００４２】
本発明の実施の形態において、開環重合法にてポリ−Ｌ−乳酸成分やポリ−Ｄ−乳酸成分を製造する場合には、生成されるポリ乳酸樹脂の分子量を考慮すると、重合触媒としては金属触媒が好ましく、中でも錫化合物、チタン化合物、アンチモン化合物、および希土類化合物がより好ましい。生成されるポリ乳酸樹脂組成物の融点を考慮すると、錫化合物およびチタン化合物がより好ましい。生成されるポリ乳酸樹脂組成物の熱安定性を考慮すると、重合触媒としては錫系の有機カルボン酸塩あるいは錫系のハロゲン化合物が好ましく、特に酢酸錫（ＩＩ）、オクチル酸錫（ＩＩ）、および塩化錫（ＩＩ）がより好ましい。
【００４３】
開環重合法を採用する場合の重合触媒の添加量については特に限定されるものではなく、使用する原料（Ｌ−ラクチド、Ｄ−ラクチドなど）１００重量部に対して０．００１重量部以上が好ましく、０．００１重量部以上がより好ましい。また、使用する原料（Ｌ−ラクチド、Ｄ−ラクチドなど）１００重量部に対して２重量部以下が好ましく、１重量部以下がより好ましい。触媒量を０．００１重量部以上とすることで、重合時間の短縮効果を高めることができる。また、触媒量を２重量部以下とすることで、得られるポリ−Ｌ−乳酸成分またはポリ−Ｄ−乳酸成分の分子量を十分に大きくすることが容易になる。また、触媒を２種類以上併用する場合は、合計添加量が上記の範囲内であることが好ましい。
【００４４】
開環重合法を採用する場合の重合触媒の添加時期については特に限定されるものではないが、ラクチドを加熱溶解後に触媒を添加することが、触媒を系内に均一分散させて、重合活性を高める点で好ましい。
【００４５】
ポリ−Ｌ−乳酸成分およびポリ−Ｄ−乳酸成分の融点は１８０℃以上が好ましく、耐熱性の観点から１８２℃以上がより好ましく、１８４℃以上がさらに好ましい。
【００４６】
＜（Ａ）ポリ乳酸樹脂＞
本発明の実施の形態のポリ乳酸樹脂は、ポリ−Ｌ−乳酸成分とポリ−Ｄ−乳酸成分からなる。
【００４７】
本発明の実施の形態のポリ乳酸樹脂の重量平均分子量（Ｍｗ）は、特に限定されるものではないが、１０万以上であることが機械特性の点で好ましく、１２万以上であることがさらに好ましく、１４万以上であることが成形加工性および機械特性の点で特に好ましい。また、上記重量平均分子量（Ｍｗ）は、３０万以下であることが機械特性の点で好ましく、２８万以下であることがさらに好ましく、２５万以下であることが成形加工性および機械特性の点で特に好ましい。また、ポリ乳酸樹脂の重量平均分子量（Ｍｗ）と数平均分子量（Ｍｎ）の比である分散度は、１．５以上であることが機械特性の点で好ましく、１．８以上であることがさらに好ましく、２．０以上であることが成形加工性および機械特性の点で特に好ましい。また、上記分散度は、３．０以下であることが機械特性の点で好ましく、２．７以下であることがさらに好ましく、２．４以下であることが成形加工性および機械特性の点で特に好ましい。なお、重量平均分子量および分散度とは、溶媒としてヘキサフルオロイソプロパノールを用いたゲルパーミエーションクロマトグラフィー（ＧＰＣ）測定によって得られる、標準ポリメチルメタクリレート換算値である。
【００４８】
本発明の実施の形態において、ポリ乳酸樹脂を構成するポリ−Ｌ−乳酸成分とポリ−Ｄ−乳酸成分の合計重量に対するポリ−Ｌ−乳酸成分の重量の比は、２０〜８０重量％であることが好ましい。特に、ステレオコンプレックスの形成のし易さという観点から、上記合計重量に対するポリ−Ｌ−乳酸成分の重量の比が偏っていることが望ましい。具体的には、ポリ−Ｌ−乳酸成分の重量とポリ−Ｄ−乳酸成分の重量とが異なり、両者の差がより大きいことが望ましい。そのため、上記合計重量に対するポリ−Ｌ−乳酸成分の重量の比は、６０〜８０重量％または２０〜４０重量％であることがさらに好ましく、６５〜７５重量％または２５〜３５重量％であることが最も好ましい。ポリ乳酸樹脂を構成するポリ−Ｌ−乳酸成分とポリ−Ｄ−乳酸成分の合計重量に対するポリ−Ｌ−乳酸成分の重量の比が５０重量％以外の場合は、重量平均分子量の大きい方のポリ−Ｌ−乳酸成分またはポリ−Ｄ−乳酸成分を多く配合することが好ましい。
【００４９】
本発明の実施の形態のポリ乳酸樹脂は、ステレオコンプレックス形成率が高く、耐熱性および衝撃強度に優れる点で、ポリ−Ｌ−乳酸成分からなるセグメントとポリ−Ｄ−乳酸成分からなるセグメントから構成されるポリ乳酸ブロック共重合体であることが好ましい。ただし、本発明の実施の形態のポリ乳酸樹脂は、ブロック共重合体を形成させるための特別な重合工程を行うことなく、ポリ−Ｌ−乳酸成分とポリ−Ｄ−乳酸成分とを加熱溶融混合して製造してもよい。
【００５０】
本発明の実施の形態のポリ乳酸樹脂は、耐熱性に優れる点で、ステレオコンプレックス結晶融点であるＴｍｓｃが２１５℃であることが好ましく、２１８℃以上がより好ましく、２２０℃以上がさらに好ましく、２２２℃以上が特に好ましい。
【００５１】
本発明の実施の形態のポリ乳酸樹脂は、耐熱性および成形加工性に優れる点で、ステレオコンプレックス結晶の融解熱量であるΔＨｍｓｃが４０Ｊ／ｇ以上であることが好ましく、４５Ｊ／ｇであることがより好ましく、５０Ｊ／ｇ以上であることがさらに好ましい。また、上記ΔＨｍｓｃの上限は理論的には１４２Ｊ／ｇであるが、現実的には１００Ｊ／ｇである。
【００５２】
ΔＨｍｓｃは、ＤＳＣ測定においてポリ乳酸樹脂組成物を２５０℃まで昇温した際の、１９０℃以上２４０℃未満に現れる結晶融解熱量の値を示す。
【００５３】
本発明の実施の形態のポリ乳酸樹脂は、耐熱性および成形加工性に優れる点で、ポリ−Ｌ−乳酸成分および／またはポリ−Ｄ−乳酸成分の単独結晶由来のホモ結晶が存在することが好ましく、ホモ結晶の融点は１７５℃以上が好ましく、１７７℃以上がより好ましく、１８０℃以上がさらに好ましい。
【００５４】
本発明の実施の形態のポリ乳酸樹脂は、耐熱性および成形加工性に優れる点で、ステレオコンプレックス結晶およびポリ−Ｌ−乳酸成分および／またはポリ−Ｄ−乳酸成分由来のホモ結晶が存在することが好ましく、下記式（１）から計算されるステレオコンプレックス形成率（Ｓｃ）が７０〜９０％であることが好ましく、７５〜９０％であることがより好ましく、８０〜９０％であることがさらに好ましい。
Ｓｃ＝ΔＨｍｓｃ／（ΔＨｍｈ＋ΔＨｍｓｃ）×１００  （１）
【００５５】
ここで、ΔＨｍｈは、１５０℃以上１９０℃未満に現れるポリ−Ｌ−乳酸単独結晶の結晶融解熱量およびポリ−Ｄ−乳酸単独結晶の結晶融解熱量の合計を示す。また、ΔＨｍｓｃは、１９０℃以上２４０℃未満に現れるステレオコンプレックス結晶の結晶融解熱量を示す。ΔＨｍｓｃおよびΔＨｍｈは、ＤＳＣ測定においてポリ乳酸樹脂を２５０℃まで昇温した際の値を示す。
【００５６】
本発明の実施の形態のポリ乳酸樹脂は、ＤＳＣ測定において、ポリ乳酸樹脂を２５０℃まで昇温して３分間恒温状態にして溶融状態とした後、冷却速度２０℃／分で降温した際の降温結晶化熱量（ΔＨｃ）が、２０Ｊ／ｇ以上であることが好ましい。上記ΔＨｃは、ポリ乳酸樹脂からなる成形品の耐熱性の観点から２５Ｊ／ｇ以上であることが好ましく、成型加工性の観点から３０Ｊ／ｇ以上であることがさらに好ましい。ΔＨｃを２０Ｊ／ｇ以上とすることで、結晶化速度を速めて成形時間を短縮し、成形加工性を向上させることができる。また、上記ΔＨｃの上限は理論的には１４２Ｊ／ｇであるが、現実的には１００Ｊ／ｇである。
【００５７】
本発明の実施の形態のポリ乳酸樹脂は、ポリ乳酸樹脂１００重量部に含まれる、Ｌ−乳酸および／またはＤ−乳酸からなる直鎖状オリゴマー量を０．３重量部以下であることが好ましい。直鎖状オリゴマー量を０．３重量部以下にすることで、耐衝撃性にすぐれ、成形品としたときの成形品外観にすぐれるポリ乳酸樹脂を得ることができる。成形品外観の観点から直鎖状オリゴマー量は０．２５重量部以下であることがより好ましく、成形品の機械特性の観点から０．２重量部以下であることがさらに好ましい。なお、本発明の実施の形態のポリ乳酸樹脂は、通常は、ポリ乳酸樹脂１００重量部中に、０．０１重量部以上の直鎖状オリゴマーを含有する。
【００５８】
ここで、直鎖状オリゴマーとは、ポリ乳酸樹脂をクロロホルム／ｏ−クレゾール＝１／２重量比の混合溶液に溶解し、得られたポリマー溶液をメタノールにて再沈殿処理後、孔径１ミクロンのメンブレンフィルター濾過によりポリマーを除去した溶液に溶解する、二量体以上の直鎖状低分子量体を示す。本発明の実施の形態における二量体以上の直鎖状低分子量体（直鎖状オリゴマー）の含有量は、Ｍａｃｒｏｍｏｌｅｃｕｌｅｓ，Ｖｏｌ．２９，Ｎｏ．１０，１９９６に記載の方法で測定した値である。具体的には、直鎖状オリゴマーは重クロロホルム溶液中、１５℃にて測定した１Ｈ−ＮＭＲスペクトルにおいて、化学シフト１．２６〜１．５５ｐｐｍの範囲に観測されるピークの積分値より定量することができる。
【００５９】
＜（Ａ）ポリ乳酸樹脂の製造方法＞
本発明の実施の形態のポリ乳酸樹脂を製造する場合には、ポリ−Ｌ−乳酸成分とポリ−Ｄ−乳酸成分を溶融混練する工程の後、真空下または窒素フロー下にて７０〜９０℃で結晶化する工程を行い、次いで真空下または窒素フロー下にて１３０〜１５０℃で脱揮する工程を行うことが好ましい。また、ポリ乳酸樹脂がポリ−Ｌ−乳酸成分からなるセグメントとポリ−Ｄ−乳酸成分からなるセグメントから構成されるポリ乳酸ブロック共重合体である場合には、上記溶融混練する工程の後、真空下または窒素フロー下にて７０〜９０℃で結晶化する工程を行い、次いで真空下または窒素フロー下にて１３０〜１５０℃で脱揮する工程を行い、次いで１５０℃を超え１７５℃以下で固相重合する工程を行えばよい。
【００６０】
ポリ−Ｌ−乳酸成分とポリ−Ｄ−乳酸成分を溶融混練する方法としては特に限定されるものではない。例えば、ポリ−Ｌ−乳酸成分とポリ−Ｄ−乳酸成分のうち、融点の高い方の成分の融解終了温度以上で溶融混練する方法、溶媒中で混合した後に溶媒を除く方法、あるいは溶融状態のポリ−Ｌ−乳酸成分とポリ−Ｄ−乳酸成分の少なくとも一方を、あらかじめ融点−５０℃〜融点＋２０℃の温度範囲内で溶融機内にてせん断を付与しながら滞留させた後、ポリ−Ｌ−乳酸成分とポリ−Ｄ−乳酸成分からなる混合物の結晶が残存するように混合する方法などが挙げられる。これらの中でも、生産性の観点から、溶融混練する方法が好ましい。
【００６１】
融解終了温度以上で溶融混練する方法としては、ポリ−Ｌ−乳酸成分とポリ−Ｄ−乳酸成分を回分法もしくは連続法で混合する方法が挙げられ、いずれの方法で混合してもよい。混練装置としては、例えば、一軸押出機、二軸押出機、プラストミル、ニーダー、および減圧装置付き撹拌槽型反応機が挙げられ、均一かつ十分に混練できるという観点から、一軸押出機あるいは二軸押出機を用いることが好ましい。
【００６２】
融解終了温度以上で溶融混練する際の温度条件については、ポリ−Ｌ−乳酸成分とポリ−Ｄ−乳酸成分のうち、融点の高い方の成分の融解終了温度以上で行うことが好ましい。好ましくは２００℃以上であり、さらに好ましくは２０５℃以上であり、特に好ましくは２１０℃以上である。また、好ましくは２５０℃以下であり、さらに好ましくは２４５℃以下であり、特に好ましくは２４０℃以下である。溶融混練時の温度を２５０℃以下にすることで、混合物の分子量低下を抑制することができ、２００℃以上にすることで、混合物の流動性の低下を抑制することができる。
【００６３】
また、溶融混練する時間条件については、０．１分以上が好ましく、０．３分以上がより好ましく、０．５分以上が特に好ましい。また、上記時間条件は、１０分以下が好ましく、５分以下がより好ましく、３分以下が特に好ましい。溶融混練する時間を０．１分以上とすることで、ポリ−Ｌ−乳酸とポリ−Ｄ−乳酸の混合の均一性を高めることができる。また、溶融混練する時間を１０分以下とすることで、混合による熱分解を抑制することができる。
【００６４】
溶融混練の際の圧力条件については特に限定されるものではなく、大気雰囲気下または窒素などの不活性気体雰囲気下のいずれの条件でもよい。
【００６５】
押出機を用いた混練において、ポリ−Ｌ−乳酸成分とポリ−Ｄ−乳酸成分の供給方法は特に限定されず、樹脂供給口からポリ−Ｌ−乳酸成分とポリ−Ｄ−乳酸成分を一括して供給する方法や、必要に応じてサイド供給口を利用し、ポリ−Ｌ−乳酸成分とポリ−Ｄ−乳酸成分を樹脂供給口とサイド供給口にそれぞれ分けて供給する方法が可能である。また、混練機へのポリ−Ｌ−乳酸成分とポリ−Ｄ−乳酸成分の供給は、ポリ−Ｌ−乳酸成分とポリ−Ｄ−乳酸成分の製造工程から直接溶融状態で行うことも可能である。
【００６６】
押出機におけるスクリューエレメントは、ポリ−Ｌ−乳酸成分とポリ−Ｄ−乳酸成分とを均一に混合してステレオコンプレックス形成できるように、混合部にニーディングエレメントを備えるのが好ましい。
【００６７】
ポリ−Ｌ−乳酸成分とポリ−Ｄ−乳酸成分の溶融混練後の形状は、特に限定されるものではなく、塊状、フィルム、ペレットおよび粉末などいずれでもよい。ただし、各工程を効率的に進めるという観点から、ペレットまたは粉末にすることが好ましい。ペレットにする方法としては、ポリ−Ｌ−乳酸成分とポリ−Ｄ−乳酸成分の混合物をストランド状に押出し、ペレタイズする方法や、上記混合物を水中に押出し、アンダーウォーターカッターを用いてペレット化する方法が挙げられる。また、粉末にする方法としては、ミキサー、ブレンダー、ボールミルおよびハンマーミルなどの粉砕機を用いて粉砕する方法が挙げられる。
【００６８】
ポリ−Ｌ−乳酸成分とポリ−Ｄ−乳酸成分を溶融混練した後の結晶化工程の温度は、７０〜９０℃とすることが好ましい。結晶化温度を７０℃以上とすることで、結晶化を十分に進行させ、後の脱揮工程にてペレットまたは粉末同士が融着することを抑制できる。また、結晶化温度を９０℃以下とすることで、ペレットまたは粉末同士の融着を抑制し、熱分解による分子量の低下および副生成物の生成を抑えることができる。
【００６９】
結晶化工程の時間については３時間以上であることが好ましく、後の脱揮工程にてペレットまたは粉末同士の融着抑制の点から５時間以上がより好ましい。結晶化させる時間を３時間以上とすることで、結晶化を十分に進行させて、後の脱揮工程にてペレットまたは粉末同士の融着を抑制することができる。
【００７０】
この結晶化工程を実施する際には、真空下または乾燥窒素などの不活性気体気流下で行うことが好ましい。真空下で結晶化を行う際の真空度は、１５０Ｐａ以下であることが好ましく、７５Ｐａ以下であることがさらに好ましく、２０Ｐａ以下であることが特に好ましい。不活性気体気流下で結晶化を行う際の流量は、混合物１ｇに対して０．１ｍｌ／分以上が好ましく、０．５ｍｌ／分以上がさらに好ましく、１．０ｍｌ／分以上が特に好ましい。また、上記流量は、混合物１ｇに対して２０００ｍｌ／分以下が好ましく、１０００ｍｌ／分以下がさらに好ましく、５００ｍｌ／分以下が特に好ましい。
【００７１】
また、結晶化工程後の脱揮工程の温度は１３０℃以上が好ましく、副生成物の除去による酸価低減の点から、１３５℃以上であることがより好ましく、１４０℃以上であることがさらに好ましい。また、上記脱揮工程の温度は、副生成物の除去による酸価低減の点から、１５０℃以下であることが好ましい。
【００７２】
脱揮工程の時間については３時間以上が好ましく、副生成物の除去による酸価低減の点から、４時間以上であることがより好ましく、５時間以上であることがさらに好ましい。
【００７３】
この脱揮工程は、真空下または乾燥窒素などの不活性気体気流下で行うことが好ましい。真空下で脱揮を行う際の真空度は、１５０Ｐａ以下であることが好ましく、７５Ｐａ以下であることがさらに好ましく、２０Ｐａ以下であることが特に好ましい。不活性気体気流下で脱揮を行う際の流量は、混合物１ｇに対して０．１ｍｌ／分以上が好ましく、０．５ｍｌ／分以上がさらに好ましく、１．０ｍｌ／分以上が特に好ましい。また、上記流量は、混合物１ｇに対して２０００ｍｌ／分以下が好ましく、１０００ｍｌ／分以下がさらに好ましく、５００ｍｌ／分以下が特に好ましい。
【００７４】
本発明の実施の形態のポリ乳酸樹脂の製造方法では、脱揮工程の後、さらに固相重合工程を実施することで、ポリ−Ｌ−乳酸成分からなるセグメントとポリ−Ｄ−乳酸成分からなるセグメントから構成されるポリ乳酸ブロック共重合体の製造を行ってもよい。固相重合工程を実施する際の温度条件としては、１５０℃を超え１７５℃以下であることが好ましい。さらに固相重合を効率的に進めるという観点から、１５０℃を超え１７０℃以下であることがより好ましく、さらには１５０℃を超え１６５℃以下であることが最も好ましい。
【００７５】
固相重合工程では、固相重合の反応時間を短縮するために、反応の進行とともに温度を段階的に上げるかあるいは連続的に上げることが好ましい。固相重合時に段階的に昇温するときの温度条件としては、第一段階として１５０℃を超え１５５℃以下で１〜１５時間、第二段階として１６０〜１７５℃で１〜１５時間と昇温するのが好ましく、さらには第一段階として１５０℃を超え１５５℃以下で２〜１２時間、第二段階として１６０〜１７５℃で２〜１２時間と昇温するのがより好ましい。固相重合時に連続的に昇温するときの温度条件としては、１５０℃を超え１５５℃以下の初期温度より１〜５℃／分の速度で１６０〜１７５℃まで連続的に昇温するのが好ましい。また、段階的な昇温と連続的な昇温を組み合わせることも固相重合を効率的に進行する観点から好ましい。
【００７６】
この固相重合工程を実施する際には、真空下または乾燥窒素などの不活性気体気流下で行うことが好ましい。真空下で固相重合を行う際の真空度は、１５０Ｐａ以下であることが好ましく、７５Ｐａ以下であることがさらに好ましく、２０Ｐａ以下であることが特に好ましい。不活性気体気流下で固相重合を行う際の流量は、混合物１ｇに対して０．１ｍｌ／分以上が好ましく、０．５ｍｌ／分以上がさらに好ましく、１．０ｍｌ／分以上が特に好ましい。また、上記流量は、混合物１ｇに対して２０００ｍｌ／分以下が好ましく、１０００ｍｌ／分以下がさらに好ましく、５００ｍｌ／分以下が特に好ましい。
【００７７】
＜ポリ乳酸樹脂組成物＞
本発明の実施の形態のポリ乳酸樹脂組成物は、ポリ−Ｌ−乳酸成分とポリ−Ｄ−乳酸成分からなるポリ乳酸樹脂１００重量部に対し、（Ｂ）可塑剤、（Ｃ）結晶核剤、および（Ｄ）鎖連結剤の少なくとも一種を配合してなるものである。
【００７８】
＜（Ｂ）可塑剤＞
本発明で用いるポリ乳酸樹脂組成物は、必要に応じて本発明の目的を損なわない範囲で可塑剤を１種または２種以上を添加することができる。可塑剤としては、例えば、ポリアルキレングリコール系可塑剤、ポリエステル系可塑剤、多価カルボン酸エステル系可塑剤、グリセリン系可塑剤、リン酸エステル系可塑剤、エポキシ系可塑剤、ステアリン酸アミド、およびエチレンビスステアリン酸アミドなどの脂肪酸アミドと、ペンタエリスリトールと、各種ソルビトールと、ポリアクリル酸エステルと、シリコーンオイルおよびパラフィン類などを挙げることができる。耐ブリードアウト性の観点から、ポリエチレングリコール、ポリプロピレングリコール、ポリ（エチレンオキサイド・プロピレンオキサイド）ブロックおよび／またはランダム共重合体、ポリテトラメチレングリコール、ビスフェノール類のエチレンオキシド付加重合体、ビスフェノール類のプロピレンオキシド付加重合体、ビスフェノール類のテトラヒドロフラン付加重合体などのポリアルキレングリコールあるいはその末端エポキシ変性化合物、末端エステル変性化合物、および末端エーテル変性化合物などの末端封鎖化合物などのポリアルキレングリコール系可塑剤と、ビス（ブチルジグリコール）アジペート、メチルジグリコールブチルジグリコールアジペート、ベンジルメチルジグリコールアジペート、アセチルトリブチルサイトレート、メトキシカルボニルメチルジブチルサイトレート、およびエトキシカルボニルメチルジブチルサイトレートなどの多価カルボン酸エステル系可塑剤と、グリセリンモノアセトモノラウレート、グリセリンジアセトモノラウレート、グリセリンモノアセトモノステアレート、グリセリンジアセトモノオレートおよびグリセリンモノアセトモノモンタネートなどのグリセリン系可塑剤などを挙げることができる。
【００７９】
本発明の実施形態では、結晶核剤の添加量は、ポリ乳酸樹脂組成物の耐熱性および成形加工性を向上させる観点から、可塑剤の配合量は、ポリ乳酸樹脂１００重量部に対して、０．０１〜１０重量部である。配合量は成形品の耐熱性の観点から１重量部以上であることがより好ましく、成形品外観および成形加工性の観点から２重量部以上であることがさらに好ましい。また、可塑剤の配合量は、ポリ乳酸樹脂１００重量部に対して１０重量部以下であることが好ましく、成形品の耐熱性の観点から６重量部以下であることがより好ましく、成形品外観および成形加工性の観点から３重量部以下であることがさらに好ましい。
【００８０】
＜（Ｃ）結晶核剤＞
本発明で用いるポリ乳酸樹脂組成物は、必要に応じて本発明の目的を損なわない範囲で結晶核剤を１種または２種以上を添加することができる。結晶核剤の種類としては、熱可塑性樹脂に対して公知のものを使用することができ、具体的には、合成マイカ、クレー、タルク、ゼオライト、酸化マグネシウム、硫化カルシウム、窒化ホウ素、酸化ネオジウムなどの無機系結晶核剤を挙げることができ、組成物中での分散性を高めるために、有機物で修飾されていることが好ましい。また、有機系結晶核剤として、具体的には、安息香酸ナトリウム、安息香酸バリウム、テレフタル酸リチウム、テレフタル酸ナトリウム、テレフタル酸カリウム、トルイル酸ナトリウム、サリチル酸ナトリウム、サリチル酸カリウム、サリチル酸亜鉛、アルミニウムジベンゾエート、カリウムジベンゾエート、リチウムジベンゾエート、ナトリウムβ−ナフタレート、およびナトリウムシクロヘキサンカルボキシレートなどの有機カルボン酸金属塩と、ｐ−トルエンスルホン酸ナトリウムおよびスルホイソフタル酸ナトリウムなどの有機スルホン酸塩と、ソルビトール系化合物、フェニルホスホネートの金属塩、ナトリウム−２，２’−メチレンビス（４，６−ジ−ｔ−ブチルフェニル）ホスフェート（例えばＡＤＥＫＡ（株）製、商品名：アデカスタブＮＡ−１１）、およびアルミニウムビス（２，２’−メチレンビス−４，６−ジ−ｔ−ブチルフェニルホスフェート）・ハイドロキサイド（例えばＡＤＥＫＡ（株）製、商品名：アデカスタブＮＡ−２１、ＮＡ−７１（複合物））などのリン酸エステル金属塩と、エチレンビスラウリン酸アミド、エチレンビス−１２−ジヒドロキシステアリン酸アミドおよびトリメシン酸トリシクロヘキシルアミドなどの有機アミド系化合物等を挙げることができる。この中でも、リン酸エステル金属塩が好ましく、ナトリウム−２，２’−メチレンビス（４，６−ジ−ｔ−ブチルフェニル）ホスフェートおよびアルミニウムビス（２，２’−メチレンビス−４，６−ジ−ｔ−ブチルフェニルホスフェート）・ハイドロキサイドがより好ましい。これらの有機核剤を配合することで、機械特性、成形加工性に優れたポリ乳酸樹脂組成物および成形品を得ることができる。
【００８１】
本発明の実施形態では、結晶核剤の添加量は、ポリ乳酸樹脂組成物の耐熱性および成形加工性を向上させる観点から、結晶核剤の配合量は、ポリ乳酸樹脂１００重量部に対して、０．０１〜２０重量部である。結晶核剤が無機核剤の場合は、配合量は成形品の耐熱性の観点から１重量部以上であることがより好ましく、成形品外観および成形加工性の観点から２重量部以上であることがさらに好ましい。また、無機核剤の配合量は、ポリ乳酸樹脂１００重量部に対して２０重量部以下であることが好ましく、成形品の耐熱性の観点から１０重量部以下であることがより好ましく、成形品外観および成形加工性の観点から５重量部以下であることがさらに好ましい。結晶核剤が有機核剤の場合は、配合量は成形品の耐熱性の観点から０．１重量部以上であることがより好ましく、成形品外観および成形加工性の観点から０．２重量部以上であることがさらに好ましい。また、無機核剤の配合量は、ポリ乳酸樹脂１００重量部に対して２０重量部以下であることが好ましく、成形品の耐熱性の観点から５重量部以下であることがより好ましく、成形品外観および成形加工性の観点から３重量部以下であることがさらに好ましい。
【００８２】
＜（Ｄ）鎖連結剤＞
本発明の実施の形態のポリ乳酸樹脂組成物は、鎖連結剤を１種または２種以上を配合してもよい。
【００８３】
本発明の実施の形態で使用する鎖連結剤としては、ポリ乳酸樹脂のカルボキシル末端基と反応することのできる化合物であれば特に制限はなく、このような化合物の１種または２種以上を任意に選択して使用することができる。
【００８４】
本発明の実施の形態においてかかるカルボキシル基反応性鎖連結剤は、ポリ乳酸樹脂と反応するのみではなく、熱分解や加水分解などで生成するオリゴマーのカルボキシル基とも反応することができる。このような鎖連結剤としては、エポキシ化合物、オキサゾリン化合物、オキサジン化合物、およびカルボジイミド化合物から選ばれる少なくとも１種の化合物を使用することが好ましい。
【００８５】
本発明の実施の形態において鎖連結剤として用いることのできるエポキシ化合物としては、グリシジルエーテル化合物、グリシジルエステル化合物、グリシジルアミン化合物、グリシジルイミド化合物または脂環式エポキシ化合物を挙げることができる。機械特性、成形性、耐熱性、耐加水分解性または耐乾熱性などの長期耐久性に優れるという点で、グリシジルエーテル化合物およびグリシジルエステル化合物から選択される２種以上であることが好ましく、グリシジルエーテル化合物から選択される少なくとも１種以上の化合物、および／またはグリシジルエステル化合物から選択される少なくとも１種以上の化合物であることがより好ましい。
【００８６】
本発明の実施の形態において、グリシジルエーテル化合物とは、エーテル化されたグリシジル基を有する化合物のことである。具体的には、グリセロールトリグリシジルエーテル、トリメチロールプロパントリグリシジルエーテル、およびペンタエリスリトールポリグリシジルエーテルなどを挙げることができる。
【００８７】
本発明の実施の形態において、グリシジルエステル化合物とは、エステル化されたグリシジル基を有する化合物のことである。具体的には、トリメシン酸トリグリシジルエステル、トリメリット酸トリグリシジルエステル、およびピロメリット酸テトラグリシジルエステルなどを挙げることができる。
【００８８】
本発明の実施の形態において、グリシジルアミン化合物の具体例としては、テトラグリシジルアミノジフェニルメタン、トリグリシジル−パラアミノフェノール、トリグリシジル−メタアミノフェノール、テトラグリシジルメタキシレンジアミン、テトラグリシジルビスアミノメチルシクロヘキサン、トリグリシジルシアヌレートまたはトリグリシジルイソシアヌレートなどを挙げることができる。
【００８９】
また、その他のエポキシ化合物として、エポキシ化大豆油、エポキシ化アマニ油、およびエポキシ化鯨油などのエポキシ変性脂肪酸グリセリドと、フェノールノボラック型エポキシ樹脂と、クレゾールノボラック型エポキシ樹脂と、グリシジル基含有ビニル系単位を含む重合体なども挙げることができ、成形加工性、溶融粘度安定性、耐衝撃性または表面硬度に優れるという点で、グリシジル基含有ビニル系単位を含む重合体が好ましい。
【００９０】
本発明の実施の形態において、グリシジル基含有ビニル系単位を形成する原料モノマーの具体例としては、（メタ）アクリル酸グリシジルおよびｐ−スチリルカルボン酸グリシジルなどの不飽和モノカルボン酸のグリシジルエステル、マレイン酸およびイタコン酸などの不飽和ポリカルボン酸のモノグリシジルエステルあるいはポリグリシジルエステル、アリルグリシジルエーテル、２−メチルアリルグリシジルエーテル、およびスチレン−４−グリシジルエーテルなどの不飽和グリシジルエーテルなどが挙げられる。これらの中では、ラジカル重合性の点でアクリル酸グリシジルまたはメタアクリル酸グリシジルが好ましく用いられる。これらは、単独ないし２種以上を用いることができる。
【００９１】
本発明の実施の形態において、グリシジル基含有ビニル系単位を含む重合体には、グリシジル基含有ビニル系単位以外のビニル系単位を共重合成分として含むことが好ましい。グリシジル基含有ビニル系単位以外のビニル系単位の選択により、グリシジル基含有ビニル系単位を含む重合体の融点、ガラス転移温度などの特性を調節することができる。グリシジル基含有ビニル系単位以外のビニル系単位としては、アクリル系ビニル単位、カルボン酸ビニルエステル単位、芳香族系ビニル単位、不飽和ジカルボン酸無水物系単位、不飽和ジカルボン酸系単位、脂肪族系ビニル単位、マレイミド系単位またはその他のビニル系単位などが挙げられる。
【００９２】
アクリル系ビニル単位を形成する原料モノマーの具体例としては、アクリル酸、メタクリル酸、アクリル酸メチル、メタクリル酸メチル、アクリル酸エチル、メタクリル酸エチル、アクリル酸プロピル、メタクリル酸プロピル、アクリル酸ｎ−ブチル、メタクリル酸ｎ−ブチル、アクリル酸イソブチル、メタクリル酸イソブチル、アクリル酸ｔ−ブチル、メタクリル酸ｔ−ブチル、アクリル酸２−エチルヘキシル、メタクリル酸２−エチルヘキシル、アクリル酸シクロヘキシル、メタクリル酸シクロヘキシル、アクリル酸イソボルニル、メタクリル酸イソボルニル、アクリル酸ラウリル、メタクリル酸ラウリル、アクリル酸ステアリル、メタクリル酸ステアリル、アクリル酸ヒドロキシエチル、メタクリル酸ヒドロキシエチル、アクリル酸ヒドロキシプロピル、メタクリル酸ヒドロキシプロピル、ポリエチレングリコールやポリプロピレングリコールのアクリル酸エステルあるいはメタクリル酸エステル、アクリル酸トリメトキシシリルプロピル、メタクリル酸トリメトキシシリルプロピル、アクリル酸メチルジメトキシシリルプロピル、メタクリル酸メチルジメトキシシリルプロピル、アクリロニトリル、メタクリロニトリル、Ｎ，Ｎ−ジアルキルアクリルアミド、Ｎ，Ｎ−ジアルキルメタクリルアミド、α−ヒドロキシメチルアクリル酸エステル、アクリル酸ジメチルアミノエチル、およびメタクリル酸ジメチルアミノエチルなどのアミノ基を有するアクリル系ビニル単位を形成する原料モノマーなどが挙げられる。中でも、アクリル酸、メタクリル酸、アクリル酸メチル、メタクリル酸メチル、アクリル酸エチル、メタクリル酸エチル、アクリル酸プロピル、メタクリル酸プロピル、アクリル酸ｎ−ブチル、メタクリル酸ｎ−ブチル、アクリル酸イソブチル、メタクリル酸イソブチル、アクリル酸ｔ−ブチル、メタクリル酸ｔ−ブチル、アクリル酸２−エチルヘキシル、メタクリル酸２−エチルヘキシル、アクリル酸シクロヘキシル、メタアクリル酸シクロヘキシル、アクリル酸イソボルニル、メタクリル酸イソボルニル、アクリロニトリル、およびメタクリロニトリルが好ましい。さらに好ましくは、アクリル酸、メタクリル酸、アクリル酸メチル、メタクリル酸メチル、アクリル酸エチル、メタクリル酸エチル、アクリル酸ｎ−ブチル、メタクリル酸ｎ−ブチル、アクリル酸２−エチルヘキシル、メタクリル酸２−エチルヘキシル、アクリロニトリル、およびメタクリロニトリルが使用される。これらは単独ないし２種以上を用いることができる。
【００９３】
カルボン酸ビニルエステル系単位を形成する原料モノマーの具体例としては、ギ酸ビニル、酢酸ビニル、プロピオン酸ビニル、酪酸ビニル、カプロン酸ビニル、カプリル酸ビニル、カプリン酸ビニル、ラウリン酸ビニル、ミリスチン酸ビニル、パルミチン酸ビニル、ステアリン酸ビニル、酢酸イソプロペニル、酢酸１−ブテニル、ピバル酸ビニル、２−エチルヘキサン酸ビニルおよびシクロヘキサンカルボン酸ビニルなどの単官能脂肪族カルボン酸ビニル、安息香酸ビニルおよび桂皮酸ビニルなどの芳香族カルボン酸ビニル、モノクロル酢酸ビニル、アジピン酸ジビニル、メタクリル酸ビニル、クロトン酸ビニルおよびソルビン酸ビニルなどの多官能カルボン酸ビニルなどが挙げられる。中でも、酢酸ビニルが好ましく使用される。これらは単独ないし２種以上を用いることができる。
【００９４】
芳香族系ビニル単位を形成する原料モノマーの具体例としては、スチレン、α−メチルスチレン、ｐ−メチルスチレン、α−メチル−ｐ−メチルスチレン、ｐ−メトキシスチレン，ｏ−メトキシスチレン、２，４−ジメチルスチレン、１−ビニルナフタレン、クロロスチレン、ブロモスチレン、ジビニルベンゼン、およびビニルトルエンなどが挙げられる。中でも、スチレンおよびα−メチルスチレンが好ましく使用される。これらは単独ないし２種以上を用いることができる。
【００９５】
不飽和ジカルボン酸無水物系単位を形成する原料モノマーとしては、無水マレイン酸、無水イタコン酸、無水グルタコン酸、無水シトラコン酸および無水アコニット酸などが挙げられる。中でも、無水マレイン酸が好ましく使用される。これらは単独ないし２種以上を用いることができる。
【００９６】
不飽和ジカルボン酸系単位を形成する原料モノマーとして、マレイン酸、マレイン酸モノエチルエステル、イタコン酸、およびフタル酸などが挙げられる。中でも、マレイン酸およびイタコン酸が好ましく使用される。これらは単独ないし２種以上を用いることができる。
【００９７】
脂肪族ビニル系単位を形成する原料モノマーとしては、エチレン、プロピレンおよびブタジエンなどが挙げられる。マレイミド系単位を形成する原料モノマーとしては、マレイミド、Ｎ−メチルマレイミド、Ｎ−エチルマレイミド、Ｎ−プロピルマレイミド、Ｎ−イソプロピルマレイミド、Ｎ−シクロヘキシルマレイミド、Ｎ−フェニルマレイミド、Ｎ−（ｐ−ブロモフェニル）マレイミド、およびＮ−（クロロフェニル）マレイミドなどが挙げられる。その他のビニル系単位を形成する原料モノマーとしては、Ｎ−ビニルジエチルアミン、Ｎ−アセチルビニルアミン、アリルアミン、メタアリルアミン、Ｎ−メチルアリルアミン、およびｐ−アミノスチレンなどが挙げられる。これらは単独ないし２種以上を用いることができる。
【００９８】
本発明の実施の形態において、グリシジル基含有ビニル系単位を含む重合体のガラス転移温度は、特に限定されるものではないが、配合時の作業性や成形加工性に優れるという点で、３０〜１００℃の範囲であることが好ましく、４０〜７０℃の範囲であることがより好ましく、５０〜６５℃の範囲であることが最も好ましい。ここでいうガラス転移温度とはＪＩＳＫ７１２１の方法により、２０℃／分の昇温温度でＤＳＣで測定した中間点ガラス転移温度である。なお、グリシジル基含有ビニル系単位を含む重合体のガラス転移温度は、共重合成分の組成を調節することにより制御することができる。ガラス転移温度は通常、スチレンなどの芳香族系ビニル単位を共重合することにより高くすることができ、アクリル酸ブチルなどのアクリル酸エステル単位を共重合することにより低くすることができる。
【００９９】
本発明の実施形態において、グリシジル基含有ビニル系単位を含む重合体は、未反応の原料モノマーや溶媒などが残存するために通常、揮発成分を含む。その残部となる不揮発成分量は、特に限定されるものではないが、ガスの発生を抑制するという観点で、不揮発成分量が多い方が好ましい。具体的には、９５重量％以上であることが好ましく、中でも９７重量％以上であることが好ましく、さらに９８重量％以上であることがより好ましく、特に９８．５重量％以上であることが最も好ましい。なお、ここでいう不揮発成分とは、試料１０ｇを窒素雰囲気下、１１０℃で１時間加熱した場合の残量割合を表す。
【０１００】
本発明の実施形態において、グリシジル基含有ビニル系単位を含む重合体を製造する際には、低分子量体を得るために連鎖移動剤（分子量調整剤）として硫黄化合物を使用することがある。その場合には、グリシジル基含有ビニル系単位を含む重合体は、通常硫黄を含む。ここで、グリシジル基含有ビニル系単位を含む重合体における硫黄含有量は、特に限定されるものではないが、不快な臭いを抑制するという観点で、硫黄含有量が少ない方が好ましい。具体的には、硫黄原子として１０００ｐｐｍ以下が好ましく、中でも１００ｐｐｍ以下が好ましく、さらに１０ｐｐｍ以下が好ましく、特に１ｐｐｍ以下であることが最も好ましい。
【０１０１】
本発明の実施形態において、グリシジル基含有ビニル系単位を含む重合体の製造方法としては、本発明で規定する条件を満たす限り特に限定されるものではなく、塊状重合、溶液重合、懸濁重合、乳化重合などの公知の重合方法を用いることができる。これらの方法を用いる場合には、重合開始剤、連鎖移動剤および溶媒などを使用することがあるが、これらは最終的に得られるグリシジル基含有ビニル系単位を含む重合体の中に不純物として残存することがある。これら不純物量は特に限定されるものではないが、耐熱性や耐候性などの低下を抑制するという観点で、不純物量は少ない方が好ましい。具体的には、不純物量が最終的に得られる重合体に対して１０重量％以下が好ましく、中でも５重量％以下が好ましく、さらに３重量％以下が好ましく、特に１重量％以下であることが最も好ましい。
【０１０２】
以上のような、分子量、ガラス転移温度、不揮発成分量、硫黄含有量、および不純物量などを満足させるグリシジル基含有ビニル系単位を含む重合体の製造方法としては、１５０℃以上の高温で、かつ加圧条件（好ましくは１ＭＰａ以上）で、短時間（好ましくは５分〜３０分）で連続塊状重合する方法が、重合率が高い点、不純物や硫黄含有の原因となる重合開始剤や連鎖移動剤および溶媒を使用しない点でより好ましい。
【０１０３】
本発明の実施の形態において、グリシジル基含有ビニル系単位を含む重合体の市販品としては、日本油脂製“マープルーフ”、ＢＡＳＦ製“Ｊｏｎｃｒｙｌ”または東亞合成製“ＡＲＵＦＯＮ”などを挙げることができる。
【０１０４】
本発明の実施の形態で用いる鎖連結剤として用いることのできるオキサゾリン化合物の例としては、２−メトキシ−２−オキサゾリン、２−エトキシ−２−オキサゾリン、２−プロポキシ−２−オキサゾリン、２−ブトキシ−２−オキサゾリン、２−ペンチルオキシ−２−オキサゾリン、２−ヘキシルオキシ−２−オキサゾリン、２−ヘプチルオキシ−２−オキサゾリン、２−オクチルオキシ−２−オキサゾリン、２−ノニルオキシ−２−オキサゾリン、２−デシルオキシ−２−オキサゾリン、２−シクロペンチルオキシ−２−オキサゾリン、２−シクロヘキシルオキシ−２−オキサゾリン、２−アリルオキシ−２−オキサゾリン、２−メタアリルオキシ−２−オキサゾリン、２−クロチルオキシ−２−オキサゾリン、２−フェノキシ−２−オキサゾリン、２−クレジル−２−オキサゾリン、２−ｏ−エチルフェノキシ−２−オキサゾリン、２−ｏ−プロピルフェノキシ−２−オキサゾリン、２−ｏ−フェニルフェノキシ−２−オキサゾリン、２−ｍ−エチルフェノキシ−２−オキサゾリン、２−ｍ−プロピルフェノキシ−２−オキサゾリン、２−ｐ−フェニルフェノキシ−２−オキサゾリン、２−メチル−２−オキサゾリン、２−エチル−２−オキサゾリン、２−プロピル−２−オキサゾリン、２−ブチル−２−オキサゾリン、２−ペンチル−２−オキサゾリン、２−ヘキシル−２−オキサゾリン、２−ヘプチル−２−オキサゾリン、２−オクチル−２−オキサゾリン、２−ノニル−２−オキサゾリン、２−デシル−２−オキサゾリン、２−シクロペンチル−２−オキサゾリン、２−シクロヘキシル−２−オキサゾリン、２−アリル−２−オキサゾリン、２−メタアリル−２−オキサゾリン、２−クロチル−２−オキサゾリン、２−フェニル−２−オキサゾリン、２−ｏ−エチルフェニル−２−オキサゾリン、２−ｏ−プロピルフェニル−２−オキサゾリン、２−ｏ−フェニルフェニル−２−オキサゾリン、２−ｍ−エチルフェニル−２−オキサゾリン、２−ｍ−プロピルフェニル−２−オキサゾリン、２−ｐ−フェニルフェニル−２−オキサゾリン、２，２’−ビス（２−オキサゾリン）、２，２’−ビス（４−メチル−２−オキサゾリン）、２，２’−ビス（４，４’−ジメチル−２−オキサゾリン）、２，２’−ビス（４−エチル−２−オキサゾリン）、２，２’−ビス（４，４’−ジエチル−２−オキサゾリン）、２，２’−ビス（４−プロピル−２−オキサゾリン）、２，２’−ビス（４−ブチル−２−オキサゾリン）、２，２’−ビス（４−ヘキシル−２−オキサゾリン）、２，２’−ビス（４−フェニル−２−オキサゾリン）、２，２’−ビス（４−シクロヘキシル−２−オキサゾリン）、２，２’−ビス（４−ベンジル−２−オキサゾリン）、２，２’−ｐ−フェニレンビス（２−オキサゾリン）、２，２’−ｍ−フェニレンビス（２−オキサゾリン）、２，２’−ｏ−フェニレンビス（２−オキサゾリン）、２，２’−ｐ−フェニレンビス（４−メチル−２−オキサゾリン）、２，２’−ｐ−フェニレンビス（４，４’−ジメチル−２−オキサゾリン）、２，２’−ｍ−フェニレンビス（４−メチル−２−オキサゾリン）、２，２’−ｍ−フェニレンビス（４，４’−ジメチル−２−オキサゾリン）、２，２’−エチレンビス（２−オキサゾリン）、２，２’−テトラメチレンビス（２−オキサゾリン）、２，２’−ヘキサメチレンビス（２−オキサゾリン）、２，２’−オクタメチレンビス（２−オキサゾリン）、２，２’−デカメチレンビス（２−オキサゾリン）、２，２’−エチレンビス（４−メチル−２−オキサゾリン）、２，２’−テトラメチレンビス（４，４’−ジメチル−２−オキサゾリン）、２，２’−９，９’−ジフェノキシエタンビス（２−オキサゾリン）、２，２’−シクロヘキシレンビス（２−オキサゾリン）、および２，２’−ジフェニレンビス（２−オキサゾリン）などが挙げられる。さらには、上記した化合物をモノマー単位として含むポリオキサゾリン化合物なども挙げることができる。
【０１０５】
本発明の実施の形態で用いることのできる鎖連結剤としてのオキサジン化合物の例としては、２−メトキシ−５，６−ジヒドロ−４Ｈ−１，３−オキサジン、２−エトキシ−５，６−ジヒドロ−４Ｈ−１，３−オキサジン、２−プロポキシ−５，６−ジヒドロ−４Ｈ−１，３−オキサジン、２−ブトキシ−５，６−ジヒドロ−４Ｈ−１，３−オキサジン、２−ペンチルオキシ−５，６−ジヒドロ−４Ｈ−１，３−オキサジン、２−ヘキシルオキシ−５，６−ジヒドロ−４Ｈ−１，３−オキサジン、２−ヘプチルオキシ−５，６−ジヒドロ−４Ｈ−１，３−オキサジン、２−オクチルオキシ−５，６−ジヒドロ−４Ｈ−１，３−オキサジン、２−ノニルオキシ−５，６−ジヒドロ−４Ｈ−１，３−オキサジン、２−デシルオキシ−５，６−ジヒドロ−４Ｈ−１，３−オキサジン、２−シクロペンチルオキシ−５，６−ジヒドロ−４Ｈ−１，３−オキサジン、２−シクロヘキシルオキシ−５，６−ジヒドロ−４Ｈ−１，３−オキサジン、２−アリルオキシ−５，６−ジヒドロ−４Ｈ−１，３−オキサジン、２−メタアリルオキシ−５，６−ジヒドロ−４Ｈ−１，３−オキサジン、および２−クロチルオキシ−５，６−ジヒドロ−４Ｈ−１，３−オキサジンなどが挙げられる。さらには、２，２’−ビス（５，６−ジヒドロ−４Ｈ−１，３−オキサジン）、２，２’−メチレンビス（５，６−ジヒドロ−４Ｈ−１，３−オキサジン）、２，２’−エチレンビス（５，６−ジヒドロ−４Ｈ−１，３−オキサジン）、２，２’−プロピレンビス（５，６−ジヒドロ−４Ｈ−１，３−オキサジン）、２，２’−ブチレンビス（５，６−ジヒドロ−４Ｈ−１，３−オキサジン）、２，２’−ヘキサメチレンビス（５，６−ジヒドロ−４Ｈ−１，３−オキサジン）、２，２’−ｐ−フェニレンビス（５，６−ジヒドロ−４Ｈ−１，３−オキサジン）、２，２’−ｍ−フェニレンビス（５，６−ジヒドロ−４Ｈ−１，３−オキサジン）、２，２’−ナフチレンビス（５，６−ジヒドロ−４Ｈ−１，３−オキサジン）、および２，２’−Ｐ，Ｐ’−ジフェニレンビス（５，６−ジヒドロ−４Ｈ−１，３−オキサジン）などが挙げられる。さらには、上記した化合物をモノマー単位として含むポリオキサジン化合物などが挙げられる。
【０１０６】
上記オキサゾリン合物やオキサジン化合物の中では、２，２’−ｍ−フェニレンビス（２−オキサゾリン）および２，２’−ｐ−フェニレンビス（２−オキサゾリン）が好ましい。
【０１０７】
本発明の実施の形態で鎖連結剤として使用することのできるカルボジイミド化合物とは、分子内に少なくともひとつの（−Ｎ＝Ｃ＝Ｎ−）で表されるカルボジイミド基を有する化合物である。このようなカルボジイミド化合物は、例えば適当な触媒の存在下に、有機イソシアネートを加熱し、脱炭酸反応を進行させることにより製造できる。
【０１０８】
カルボジイミド化合物の例としては、ジフェニルカルボジイミド、ジ−シクロヘキシルカルボジイミド、ジ−２，６−ジメチルフェニルカルボジイミド、ジイソプロピルカルボジイミド、ジオクチルデシルカルボジイミド、ジ−ｏ−トルイルカルボジイミド、ジ−ｐ−トルイルカルボジイミド、ジ−ｐ−ニトロフェニルカルボジイミド、ジ−ｐ−アミノフェニルカルボジイミド、ジ−ｐ−ヒドロキシフェニルカルボジイミド、ジ−ｐ−クロルフェニルカルボジイミド、ジ−ｏ−クロルフェニルカルボジイミド、ジ−３，４−ジクロルフェニルカルボジイミド、ジ−２，５−ジクロルフェニルカルボジイミド、ｐ−フェニレン−ビス−ｏ−トルイルカルボジイミド、ｐ−フェニレン−ビス−ジシクロヘキシルカルボジイミド、ｐ−フェニレン−ビス−ジ−ｐ−クロルフェニルカルボジイミド、２，６，２’，６’−テトライソプロピルジフェニルカルボジイミド、ヘキサメチレン−ビス−シクロヘキシルカルボジイミド、エチレン−ビス−ジフェニルカルボジイミド、エチレン−ビス−ジ−シクロヘキシルカルボジイミド、Ｎ，Ｎ’−ジ−ｏ−トリイルカルボジイミド、Ｎ，Ｎ’−ジフェニルカルボジイミド、Ｎ，Ｎ’−ジオクチルデシルカルボジイミド、Ｎ，Ｎ’−ジ−２，６−ジメチルフェニルカルボジイミド、Ｎ−トリイル−Ｎ’−シクロヘキシルカルボジイミド、Ｎ，Ｎ’−ジ−２，６−ジイソプロピルフェニルカルボジイミド、Ｎ，Ｎ’−ジ−２，６−ジ−ｔ−ブチルフェニルカルボジイミド、Ｎ−トルイル−Ｎ’−フェニルカルボジイミド、Ｎ，Ｎ’−ジ−ｐ−ニトロフェニルカルボジイミド、Ｎ，Ｎ’−ジ−ｐ−アミノフェニルカルボジイミド、Ｎ，Ｎ’−ジ−ｐ−ヒドロキシフェニルカルボジイミド、Ｎ，Ｎ’−ジ−シクロヘキシルカルボジイミド、Ｎ，Ｎ’−ジ−ｐ−トルイルカルボジイミド、Ｎ，Ｎ’−ベンジルカルボジイミド、Ｎ−オクタデシル−Ｎ’−フェニルカルボジイミド、Ｎ−ベンジル−Ｎ’−フェニルカルボジイミド、Ｎ−オクタデシル−Ｎ’−トリルカルボジイミド、Ｎ−シクロヘキシル−Ｎ’−トリルカルボジイミド、Ｎ−フェニル−Ｎ’−トリルカルボジイミド、Ｎ−ベンジル−Ｎ’−トリルカルボジイミド、Ｎ，Ｎ’−ジ−ｏ−エチルフェニルカルボジイミド、Ｎ，Ｎ’−ジ−ｐ−エチルフェニルカルボジイミド、Ｎ，Ｎ’−ジ−ｏ−イソプロピルフェニルカルボジイミド、Ｎ，Ｎ’−ジ−ｐ−イソプロピルフェニルカルボジイミド、Ｎ，Ｎ’−ジ−ｏ−イソブチルフェニルカルボジイミド、Ｎ，Ｎ’−ジ−ｐ−イソブチルフェニルカルボジイミド、Ｎ，Ｎ’−ジ−２，６−ジエチルフェニルカルボジイミド、Ｎ，Ｎ’−ジ−２−エチル−６−イソプロピルフェニルカルボジイミド、Ｎ，Ｎ’−ジ−２−イソブチル−６−イソプロピルフェニルカルボジイミド、Ｎ，Ｎ’−ジ−２，４，６−トリメチルフェニルカルボジイミド、Ｎ，Ｎ’−ジ−２，４，６−トリイソプロピルフェニルカルボジイミド、およびＮ，Ｎ’−ジ−２，４，６−トリイソブチルフェニルカルボジイミドなどのモノ又はジカルボジイミド化合物と、ポリ（１，６−ヘキサメチレンカルボジイミド）、ポリ（４，４’−メチレンビスシクロヘキシルカルボジイミド）、ポリ（１，３−シクロヘキシレンカルボジイミド）、ポリ（１，４−シクロヘキシレンカルボジイミド）、ポリ（４，４’−ジフェニルメタンカルボジイミド）、ポリ（３，３’−ジメチル−４，４’−ジフェニルメタンカルボジイミド）、ポリ（ナフチレンカルボジイミド）、ポリ（ｐ−フェニレンカルボジイミド）、ポリ（ｍ−フェニレンカルボジイミド）、ポリ（トリルカルボジイミド）、ポリ（ジイソプロピルカルボジイミド）、ポリ（メチル−ジイソプロピルフェニレンカルボジイミド）、ポリ（トリエチルフェニレンカルボジイミド）、およびポリ（トリイソプロピルフェニレンカルボジイミド）などのポリカルボジイミドなどが挙げられる。なかでもＮ，Ｎ’−ジ−２，６−ジイソプロピルフェニルカルボジイミドおよび２，６，２’，６’−テトライソプロピルジフェニルカルボジイミドが好ましく、また、ポリカルボジイミドが好ましい。
【０１０９】
鎖連結剤の配合量は、特に限定されないが、ポリ乳酸樹脂１００重量部に対して、０．０１重量部以上であることが好ましく、熱安定性および成形品の耐熱性の観点から０．２重量部以上であることがより好ましく、成形品の外観および機械特性の観点から０．３重量部以上であることがさらに好ましい。また、鎖連結剤の配合量は、ポリ乳酸樹脂１００重量部に対して１０重量部以下であることが好ましく、熱安定性の観点から２．０重量部以下であることがより好ましく、成形品の耐熱性の観点から１重量部以下であることがさらに好ましく、成形品の外観および機械特性の観点から０．８重量部以下であることが最も好ましい。ただし、鎖連結剤の配合量は、ポリ乳酸樹脂１００重量部に対して、０．０１重量部未満としてもよく、１０重量部を超えることとしてもよい。
【０１１０】
＜その他添加剤＞
本発明の実施の形態のポリ乳酸樹脂組成物には、本発明の目的を損なわない範囲で、通常の添加剤を添加することができる。添加剤としては、例えば、触媒失活剤、可塑剤、耐衝撃性改良材、充填剤、難燃剤、紫外線吸収剤、熱安定剤、滑剤、離形剤、染料（ニグロシンなど）および顔料（硫化カドミウム、フタロシアニンなど）を含む着色剤、着色防止剤（亜リン酸塩、次亜リン酸塩など）、導電剤あるいは着色剤（カーボンブラックなど）、摺動性改良剤（グラファイト、フッ素樹脂など）、および帯電防止剤などが挙げられる。これらの添加剤の１種または２種以上を、ポリ乳酸樹脂組成物に添加することができる。
【０１１１】
触媒失活剤としては、例えば、ヒンダードフェノール系化合物、チオエーテル系化合物、ビタミン系化合物、トリアゾール系化合物、多価アミン系化合物、ヒドラジン誘導体系化合物、およびリン系化合物などが挙げられ、これらを併用して用いてもよい。中でもリン系化合物を少なくとも１種含むことが好ましく、ホスフェート系化合物あるいはホスファイト系化合物であることがさらに好ましい。具体例のさらなる好ましい例としては、ＡＤＥＫＡ製“アデカスタブ”ＡＸ−７１（ジオクタデシルホスフェート）、ＰＥＰ−８（ジステアリルペンタエリスリトールジホスファイト）、ＰＥＰ−３６（サイクリックネオペンタテトライルビス（２，６―ｔ−ブチル−４−メチルフェニル）ホスファイトを挙げることができる。
【０１１２】
耐衝撃性改良材としては、天然ゴム、低密度ポリエチレンや高密度ポリエチレンなどのポリエチレン、ポリプロピレン、耐衝撃改質ポリスチレン、ポリブタジエン、スチレン／ブタジエン共重合体、エチレン／プロピレン共重合体、エチレン／メチルアクリレート共重合体、エチレン／エチルアクリレート共重合体、エチレン／酢酸ビニル共重合体、エチレン／グリシジルメタクリレート共重合体、ポリエチレンテレフタレート／ポリ（テトラメチレンオキシド）グリコールブロック共重合体、ポリエチレンテレフタレート／イソフタレート／ポリ（テトラメチレンオキシド）グリコールブロック共重合体などのポリエステルエラストマー、ＭＢＳなどのブタジエン系コアシェルエラストマーまたはアクリル系のコアシェルエラストマーが挙げられ、これらは１種または２種以上使用することができる。ブタジエン系またはアクリル系のコアシェルエラストマーとしては、具体的には、三菱レイヨン製“メタブレン”、カネカ製“カネエース”、ローム＆ハース製“パラロイド”などが挙げられる。
【０１１３】
充填剤としては、繊維状、板状、粉末状、粒状などのいずれの充填剤も使用することができる。具体的には、ガラス繊維、ＰＡＮ系やピッチ系の炭素繊維、ステンレス繊維、アルミニウム繊維、および黄銅繊維などの金属繊維が挙げられる。また、芳香族ポリアミド繊維などの有機繊維、石膏繊維、セラミック繊維、アスベスト繊維、ジルコニア繊維、アルミナ繊維、シリカ繊維、酸化チタン繊維、炭化ケイ素繊維、ロックウール、チタン酸カリウムウィスカー、チタン酸バリウムウィスカー、ホウ酸アルミニウムウィスカー、窒化ケイ素ウィスカーなどの繊維状やウィスカー状の充填剤、カオリン、シリカ、炭酸カルシウム、ガラスビーズ、ガラスフレーク、ガラスマイクロバルーン、二硫化モリブデン、ワラステナイト、モンモリロナイト、酸化チタン、酸化亜鉛、ポリリン酸カルシウム、グラファイト、および硫酸バリウムなどが挙げられる。
【０１１４】
難燃剤としては、赤リン、ブロム化ポリスチレン、臭素化ポリフェニレンエーテル、臭素化ポリカーボネート、水酸化マグネシウム、メラミンおよびシアヌール酸またはその塩、並びにシリコン化合物などが挙げられる。紫外線吸収剤としては、レゾルシノール、サリシレート、ベンゾトリアゾール、およびベンゾフェノンなどが挙げられる。熱安定剤としては、ヒンダードフェノール、ヒドロキノン、並びに、ホスファイト類およびこれらの置換体などが挙げられる。離形剤としては、モンタン酸およびその塩、そのエステル、そのハーフエステル、ステアリルアルコール、ステアラミド、並びにポリエチレンワックスなどが挙げられる。
【０１１５】
本発明の実施の形態のポリ乳酸樹脂組成物には、本発明の目的を損なわない範囲で、他の熱可塑性樹脂（例えば、ポリエチレン、ポリプロピレン、ポリスチレン、アクリルニトリル・ブタジエン・スチレン共重合体、ポリアミド、ポリカーボネート、ポリフェニレンサルファイド樹脂、ポリエーテルエーテルケトン樹脂、ポリエステル、ポリスルホン、ポリフェニレンオキサイド、ポリアセタール、ポリイミド、ポリエーテルイミド、およびセルロースエステルなど）または熱硬化性樹脂（例えば、フェノール樹脂、メラミン樹脂、ポリエステル樹脂、シリコン樹脂、およびエポキシ樹脂など）または軟質熱可塑性樹脂（例えば、エチレン／グリシジルメタクリレート共重合体、ポリエステルエラストマー、ポリアミドエラストマー、エチレン／プロピレンターポリマー、およびエチレン／ブテン−１共重合体など）などの少なくとも１種以上をさらに含有することができる。
【０１１６】
＜ポリ乳酸樹脂組成物の製造方法＞
各種添加剤の配合方法は特に限定されるものではなく、公知の方法を利用することができる。ただし、操作の簡便性および添加剤の均一分散性の観点から、溶融混練で配合する方法が好ましい。
【０１１７】
各種添加剤を溶融混練にて配合する方法としては特に限定されるものではなく、溶融混練する方法としては、公知の方法を利用することができる。混練装置としては、例えば、一軸押出機、二軸押出機、プラストミル、ニーダー、および減圧装置付き撹拌槽型反応機が挙げられる。均一かつ十分に混練できる観点から、一軸押出機あるいは二軸押出機を用いることが好ましい。
【０１１８】
各種添加剤を配合する時期は特に限定されるものではない。例えば、原料のポリ−Ｌ−乳酸およびポリ−Ｄ−乳酸に各種添加剤をあらかじめ配合しておいても良いし、ポリ−Ｌ−乳酸およびポリ−Ｄ−乳酸を混合するときに各種添加剤を同時に配合しても良いし、あらかじめ作製したポリ乳酸樹脂に各種添加剤を配合しても良い。ポリ乳酸樹脂を製造する際に固相重合を実施する場合には、重合触媒が活性状態であることが好ましいため、触媒失活剤は固相重合後に添加することが好ましい。また、ポリ乳酸樹脂を製造する際に固相重合を実施する場合には、重合途中のポリ乳酸樹脂の結晶性が高すぎると固相重合性が低下するため、（Ｃ）結晶核剤は固相重合後に添加することが好ましい。
【０１１９】
溶融混練する際の温度条件は、好ましくは２００℃以上であり、さらに好ましくは２０５℃以上であり、特に好ましくは２１０℃以上である。また、溶融混練する際の温度条件は、好ましくは２５０℃以下であり、さらに好ましくは２４５℃以下であり、特に好ましくは２４０℃以下である。混合温度を２５０℃以下にすることで、混合物の分子量低下を抑制することができる。また、混合温度を２００℃以上にすることで、混合物の流動性の低下を抑制することができる。
【０１２０】
また、溶融混練する際の時間条件は、０．１分以上が好ましく、０．３分以上がより好ましく、０．５分以上が特に好ましい。また、溶融混練する際の時間条件は、１０分以下が好ましく、５分以下がより好ましく、３分以下が特に好ましい。溶融混練の時間を０．１分以上とすることで、各種添加剤を容易に均一に混合することができる。また、溶融混練の時間を１０分以下とすることで、混合により生じる熱分解を容易に抑制することができる。
【０１２１】
混合する圧力条件については特に限定されるものではなく、大気雰囲気下または窒素などの不活性気体雰囲気下のいずれの条件でもよい。
【０１２２】
押出機を用いた溶融混練において、押出機への各種添加剤の供給方法は特に限定されない。例えば、樹脂供給口からポリ乳酸樹脂と各種添加剤を一括して供給する方法や、必要に応じてサイド供給口を利用し、ポリ乳酸樹脂と各種添加剤を樹脂供給口とサイド供給口にそれぞれ分けて供給する方法が可能である。
【０１２３】
押出機におけるスクリューエレメントは、ポリ乳酸樹脂と各種添加剤が均一に混合できるように、混合部にニーディングエレメントを備えるのが好ましい。
【０１２４】
ポリ乳酸樹脂と各種添加剤の溶融混練後の形状は、特に限定されるものではなく、塊状、フィルム、ペレットおよび粉末などいずれでもよい。ただし、各工程を効率的に進めるという観点から、ペレットまたは粉末にすることが好ましい。ペレットにする方法としては、溶融混練後の混合物をストランド状に押出してペレタイズする方法、および、溶融混練後の混合物を水中に押出し、アンダーウォーターカッターを用いてペレット化する方法が挙げられる。また、粉末にする方法としては、ミキサー、ブレンダー、ボールミルおよびハンマーミルなどの粉砕機を用いて粉砕する方法が挙げられる。
【０１２５】
上記のように、本発明の実施の形態のポリ乳酸樹脂組成物は、ポリ−Ｌ−乳酸成分およびポリ−Ｄ−乳酸成分、あるいは、ポリ−Ｌ−乳酸成分とポリ−Ｄ−乳酸成分とからなるポリ乳酸樹脂に対して、各種添加剤を加えて、溶融混練することにより製造できる。ただし、溶融混練によって本発明の実施の形態のポリ乳酸樹脂組成物を製造した後に、このポリ乳酸樹脂組成物に対してさらに、７０〜９０℃にて結晶化する工程、および１３０〜１５０℃にて脱揮する工程を実施して、本発明の実施の形態のポリ乳酸樹脂組成物の性能（物性）を向上させることが好ましい。あるいは、各種添加剤を加えて溶融混練して混合物を得る第１の工程と、得られた混合物を７０〜９０℃にて結晶化する第２の工程と、１３０〜１５０℃にて上記混合物を脱揮する第３の工程とを実施することにより、本発明の実施の形態のポリ乳酸樹脂組成物を製造してもよい。この場合には、第１の工程で得られる上記混合物や、第２の工程で得られる上記混合物は、必ずしも、本発明の実施の形態のポリ乳酸樹脂組成物に該当しなくてもよい。
【０１２６】
結晶化工程の時間は、３時間以上であることが好ましく、後の脱揮工程にてペレットまたは粉末同士が融着することを抑制する観点から、５時間以上がより好ましい。結晶化させる時間を３時間以上にすることで、結晶化を十分に行わせ、後の脱揮工程にてペレットまたは粉末同士の融着を容易に抑制可能となる。
【０１２７】
脱揮工程の時間は、３時間以上が好ましく、副生成物の除去による酸価低減の観点から、４時間以上であることがより好ましく、５時間以上であることがさらに好ましい。
上記結晶化工程、および脱揮工程を実施する際には、真空下または乾燥窒素などの不活性気体気流下で行うことが好ましい。真空下で脱揮を行う際の真空度は、１５０Ｐａ以下であることが好ましく、７５Ｐａ以下であることがさらに好ましく、２０Ｐａ以下であることが特に好ましい。不活性気体気流下で脱揮を行う際の流量は、混合物１ｇに対して０．１ｍｌ／分以上が好ましく、０．５ｍｌ／分以上がさらに好ましく、１．０ｍｌ／分以上が特に好ましい。また、上記流量は、混合物１ｇに対して２０００ｍｌ／分以下が好ましく、１０００ｍｌ／分以下がさらに好ましく、５００ｍｌ／分以下が特に好ましい。
【０１２８】
＜成形品＞
本発明のポリ乳酸樹脂組成物は、例えば、フィルム、シート、繊維・布、不織布、射出成形品、押出成形品、真空圧空成形品、ブロー成形品、および他の材料との複合体などとして用いることができる。
【０１２９】
＜成形品の用途＞
本発明のポリ乳酸樹脂組成物およびポリ乳酸ブロック共重合体を含む成形品は、農業用資材、園芸用資材、漁業用資材、土木・建築用資材、文具、医療用品、自動車用部品、電気・電子部品、光学フィルムまたはその他の用途として有用である。
【０１３０】
具体的には、リレーケース、コイルボビン、光ピックアップシャーシ、モーターケース、ノートパソコンハウジングまたは内部部品、ＣＲＴディスプレーハウジングまたは内部部品、プリンターハウジングまたは内部部品、携帯電話、モバイルパソコン、ハンドヘルド型モバイルなどの携帯端末ハウジングまたは内部部品、記録媒体（ＣＤ、ＤＶＤ、ＰＤ、ＦＤＤなど）ドライブのハウジングまたは内部部品、コピー機のハウジングまたは内部部品、ファクシミリのハウジングまたは内部部品、およびパラボラアンテナなどに代表される電気・電子部品を挙げることができる。更に、ＶＴＲ部品、テレビ部品、アイロン、ヘアードライヤー、炊飯器部品、電子レンジ部品、音響部品、ビデオカメラ、プロジェクターなどの映像機器部品、レーザーディスク（登録商標）、コンパクトディスク（ＣＤ）、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ブルーレイディスクなどの光記録媒体の基板、照明部品、冷蔵庫部品、エアコン部品、タイプライター部品、およびワードプロセッサー部品などに代表される家庭・事務電気製品部品を挙げることができる。また電子楽器、家庭用ゲーム機、携帯型ゲーム機などのハウジングや内部部品、各種ギヤー、各種ケース、センサー、ＬＥＰランプ、コネクター、ソケット、抵抗器、リレーケース、スイッチ、コイルボビン、コンデンサー、バリコンケース、光ピックアップ、発振子、各種端子板、変成器、プラグ、プリント配線板、チューナー、スピーカー、マイクロフォン、ヘッドホン、小型モーター、磁気ヘッドベース、パワーモジュール、半導体、液晶、ＦＤＤキャリッジ、ＦＤＤシャーシ、モーターブラッシュホルダー、トランス部材、コイルボビンなどの電気・電子部品、サッシ戸車、ブラインドカーテンパーツ、配管ジョイント、カーテンライナー、ブラインド部品、ガスメーター部品、水道メーター部品、湯沸かし器部品、ルーフパネル、断熱壁、アジャスター、プラ束、天井釣り具、階段、ドアー、床などの建築部材、釣り餌袋などの水産関連部材、植生ネット、植生マット、防草袋、防草ネット、養生シート、法面保護シート、飛灰押さえシート、ドレーンシート、保水シート、汚泥・ヘドロ脱水袋、コンクリート型枠などの土木関連部材、エアフローメーター、エアポンプ、サーモスタットハウジング、エンジンマウント、イグニッションホビン、イグニッションケース、クラッチボビン、センサーハウジング、アイドルスピードコントロールバルブ、バキュームスイッチングバルブ、ＥＣＵ（Electric Control Unit）ハウジング、バキュームポンプケース、インヒビタースイッチ、回転センサー、加速度センサー、ディストリビューターキャップ、コイルベース、ＡＢＳ用アクチュエーターケース、ラジエータタンクのトップ及びボトム、クーリングファン、ファンシュラウド、エンジンカバー、シリンダーヘッドカバー、オイルキャップ、オイルパン、オイルフィルター、フューエルキャップ、フューエルストレーナー、ディストリビューターキャップ、ベーパーキャニスターハウジング、エアクリーナーハウジング、タイミングベルトカバー、ブレーキブースター部品、各種ケース、各種チューブ、各種タンク、各種ホース、各種クリップ、各種バルブ、各種パイプなどの自動車用アンダーフード部品、トルクコントロールレバー、安全ベルト部品、レジスターブレード、ウオッシャーレバー、ウインドレギュレーターハンドル、ウインドレギュレーターハンドルのノブ、パッシングライトレバー、サンバイザーブラケット、各種モーターハウジングなどの自動車用内装部品、ルーフレール、フェンダー、ガーニッシュ、バンパー、ドアミラーステー、スポイラー、フードルーバー、ホイールカバー、ホイールキャップ、グリルエプロンカバーフレーム、ランプリフレクター、ランプベゼル、ドアハンドルなどの自動車用外装部品、ワイヤーハーネスコネクター、ＳＭＪコネクター（中継接続用コネクター）、ＰＣＢコネクター（ボードコネクター）、ドアグロメットコネクターなど各種自動車用コネクター、歯車、ねじ、バネ、軸受、レバー、キーステム、カム、ラチェット、ローラー、給水部品、玩具部品、ファン、テグス、パイプ、洗浄用治具、モーター部品、顕微鏡、双眼鏡、カメラ、時計などの機械部品、マルチフィルム、トンネル用フィルム、防鳥シート、育苗用ポット、植生杭、種紐テープ、発芽シート、ハウス内張シート、農ビの止め具、緩効性肥料、防根シート、園芸ネット、防虫ネット、幼齢木ネット、プリントラミネート、肥料袋、試料袋、土嚢、獣害防止ネット、誘因紐、防風網などの農業部材、衛生用品、医療用フィルムなどの医療用品、カレンダー、文具、衣料、食品等の包装用フィルム、トレー、ブリスター、ナイフ、フォーク、スプーン、チューブ、プラスチック缶、パウチ、コンテナー、タンク、カゴなどの容器・食器類、ホットフィル容器類、電子レンジ調理用容器類化粧品容器、ラップ、発泡緩衝剤、紙ラミ、シャンプーボトル、飲料用ボトル、カップ、キャンディ包装、シュリンクラベル、蓋材料、窓付き封筒、果物かご、手切れテープ、イージーピール包装、卵パック、ＨＤＤ用包装、コンポスト袋、記録メディア包装、ショッピングバック、電気・電子部品等のラッピングフィルムなどの容器・包装、各種衣料、インテリア用品、キャリアーテープ、プリントラミ、感熱孔版印刷用フィルム、離型フィルム、多孔性フィルム、コンテナバッグ、クレジットカード、キャッシュカード、ＩＤカード、ＩＣカード、光学素子、導電性エンボステープ、ＩＣトレー、ゴルフティー、ゴミ袋、レジ袋、各種ネット、歯ブラシ、文房具、クリアファイル、カバン、イス、テーブル、クーラーボックス、クマデ、ホースリール、プランター、ホースノズル、食卓、机の表面、家具パネル、台所キャビネット、ペンキャップ、およびガスライターなどとして有用である。
【実施例】
【０１３１】
以下、実施例により本発明を具体的に説明する。ここで、実施例中の部数は、重量部を示す。物性等の測定方法は以下のとおりである。
【０１３２】
ポリ−Ｌ−乳酸およびポリ−Ｄ−乳酸の光学純度
ポリ−Ｌ−乳酸成分またはポリ−Ｄ−乳酸成分５０ｍｇをサンプル管に量り取り、 超純水２ｍＬ、１ＭのＮａＯＨ溶液（溶媒は体積比で水：メタノール＝１：４）２ｍＬを添加し、７０℃で加熱攪拌して還流を行い、完全に溶解した時点で加熱を終了した。
次に、１ＮのＨＣｌ水溶液で中和し、２ｍＭの硫酸銅水溶液で５倍希釈し、以下の条件にてＨＰＬＣ法により測定を行い、Ｄ−乳酸の濃度を検出した。
カラム：ＴＳＫ−ｇｅｌ ＥｎａｎｔｉｏＬ１（東ソー株式会社製）
移動相：１ｍＭ 硫酸銅水溶液
流速：１．０ｍｌ／ｍｉｎ
検出方法：ＵＶ２５４ｎｍ
温度：３０℃
【０１３３】
ポリ−Ｌ−乳酸の光学純度は下記式２で計算した。ここで、ＬはＬ−乳酸の濃度、ＤはＤ−乳酸の濃度を表す。
ポリ−Ｌ−乳酸の光学純度（％ｅ．ｅ．）＝１００×（Ｌ−Ｄ）／（Ｌ＋Ｄ）    （２）
また、ポリ−Ｄ−乳酸の光学純度は下記式３で計算した。
ポリ−Ｄ−乳酸の光学純度（％ｅ．ｅ．）＝１００×（Ｄ−Ｌ）／（Ｄ＋Ｌ）    （３）
【０１３４】
（１）分子量および分散度
重量平均分子量および分散度は、ゲルパーミエーションクロマトグラフィー（ＧＰＣ）により、標準ポリメチルメタクリレート換算値として測定した。ＧＰＣの測定は、検出器にＷＡＴＥＲＳ社示差屈折計ＷＡＴＥＲＳ４１０を用い、ポンプにＭＯＤＥＬ５１０高速液体クロマトグラフィーを用い、カラムにＳｈｏｄｅｘＧＰＣ ＨＦＩＰ−８０６ＭとＳｈｏｄｅｘ ＧＰＣ ＨＦＩＰ−ＬＧを直列に接続したものを用いて行った。測定条件は、流速１．０ｍＬ／分とし、溶媒にヘキサフルオロイソプロパノールを用い、試料濃度１ｍｇ／ｍＬの溶液を０．１ｍＬ注入した。
【０１３５】
（２）結晶融点（Ｔｍｈ、Ｔｍｓｃ）および融解熱量（ΔＨｍｈ、ΔＨｍｓｃ）
ポリ−Ｌ−乳酸、ポリ−Ｄ−乳酸、および得られたポリ乳酸樹脂の融点および融解熱量は、パーキンエルマー社示差走査型熱量計（ＤＳＣ−７型）により測定した。測定条件は、試料５ｍｇ、窒素雰囲気下、昇温速度が２０℃／分である。
【０１３６】
ここで、融点とは、結晶融解ピークにおけるピークトップの温度のことを指す。また、融解終了温度とは、結晶融解ピークにおけるピーク終了温度のことを指す。得られたポリ乳酸樹脂の結果において、ポリ乳酸のホモ結晶（ポリ−Ｌ−乳酸の単独結晶またはポリ−Ｄ−乳酸の単独結晶）と比べて融点の上昇（高融点化）が見られたものは、ポリ乳酸ステレオコンプレックスが形成されたものと判断し、ポリ乳酸のホモ結晶と比べて融点が変わらないものについては、ポリ乳酸ステレオコンプレックスが形成されなかったものと判断した。実施例において、ステレオコンプレックスおよびポリ−Ｌ−乳酸あるいはポリ−Ｄ−乳酸の融点は、第１昇温時に昇温速度２０℃／分で３０℃から２５０℃まで昇温したときに測定される値とした。
【０１３７】
（３）ステレオコンプレックス形成率（Ｓｃ）
得られたポリ乳酸樹脂のステレオコンプレックス形成率（Ｓｃ）は、下記式（４）から算出した。
Ｓｃ＝ΔＨｍｓｃ／（ΔＨｍｈ＋ΔＨｍｓｃ）×１００    （４）
【０１３８】
ここで、ΔＨｍｈは、１５０℃以上１９０℃未満に現れるポリ−Ｌ−乳酸単独結晶の結晶融解熱量およびポリ−Ｄ−乳酸単独結晶の結晶融解熱量の合計を示す。また、ΔＨｍｓｃは、１９０℃以上２４０℃未満に現れるステレオコンプレックス結晶の結晶融解熱量を示す。ポリ乳酸樹脂のステレオコンプレックス形成率は、第１昇温時に昇温速度２０℃／分で３０℃から２５０℃まで昇温したときに測定される結晶融解ピークから算出したものである。
【０１３９】
（４）降温結晶化熱量（ΔＨｃ）
得られたポリ乳酸樹脂の降温結晶化熱量（ΔＨｃ）は、パーキンエルマー社示差走査型熱量計（ＤＳＣ−７型）により測定した。具体的には、上記降温結晶化熱量（ΔＨｃ）とは、試料５ｍｇを示差走査熱量計（ＤＳＣ）により窒素雰囲気下で昇温速度２０℃／分で３０℃から２５０℃まで昇温した後、２５０℃で３分間恒温状態に維持し、冷却速度２０℃／分で降温した際に測定される結晶化熱量である。
【０１４０】
（５）直鎖状オリゴマー量
５０ｍｌのスクリュー管瓶に、ポリ乳酸樹脂０．２ｇと、重量比１／２のクロロホルム／ｏ−クレゾール混合溶媒３．０ｇとを仕込みポリマー溶液を作製した。マグネチックスターラーにて前記ポリマー溶液を攪拌しながらメタノール３０ｍｌを添加し、再沈殿処理を行った。その後、孔径１ミクロンメンブレンフィルターにて白色沈降したポリマーおよび添加剤を除去し、クロロホルム／ｏ−クレゾール／メタノール／直鎖状オリゴマーからなる溶液を得た（溶液１）。次いで、エバポレーターにてクロロホルム／メタノールのみを除去し、ｏ−クレゾールおよび直鎖状オリゴマーからなる溶液を得た（溶液２）。得られた溶液２を重クロロホルム溶液中、Ｖａｒｉａｎ社製、ＵＮＩＴＹＩＮＯＶＡ５００型ＮＭＲ測定機を用いて、測定核１Ｈ、基準としてＴＭＳを用い、観測周波数１２５．７ＭＨｚ、積算回数１６回として、温度１５℃にて測定を行った。１Ｈ−ＮＭＲにおいて、化学シフト１．２６〜１．５５ｐｐｍの範囲に観測される直鎖状オリゴマー由来のメチル基ピークの積分値と、６．８〜７．２ｐｐｍの範囲に観測されるｏ−クレゾール由来の４つのメチン基ピークの積分値の比から、ｏ−クレゾール中の直鎖状オリゴマー濃度を算出し、仕込んだｏ−クレゾール中のポリ乳酸樹脂濃度との比より、直鎖状オリゴマー量を算出した。
【０１４１】
（６）成形加工性（成形可能冷却時間）
射出成形機（住友重機械工業製ＳＧ７５Ｈ−ＭＩＶ）を用い、シリンダー温度２２０℃、金型温度７０℃で射出成形を行い、変形のない固化した成形品（引張試験片）が得られる最短の冷却時間（成形可能冷却時間）を計測した。成形サイクル時間が短いほど成形加工性に優れているといえる。
【０１４２】
（７）耐熱性評価（低荷重：０．４５ＭＰａにおける荷重たわみ温度）
得られたポリ乳酸樹脂またはポリ乳酸樹脂組成物を、小松社製射出成形機「ＦＫＳ８０」に供し、設定温度：２２０℃、金型温度：７０℃にて、射出成形を実施し、ＩＳＯ７５に準拠した成形品を成形し、ＩＳＯ７５に準拠し、低荷重の荷重たわみ温度（ＤＴＵＬ）を測定した。
【０１４３】
（８）耐衝撃性評価（Ｉｚｏｄ衝撃強度）
得られたポリ乳酸樹脂またはポリ乳酸樹脂組成物を、小松社製射出成形機「ＦＫＳ８０」に供し、設定温度：２２０℃、金型温度：７０℃にて、射出成形を実施し、Ｉｚｏｄ衝撃強度（ノッチ付き）をＡＳＴＭ  Ｄ２５６に準拠して測定した。
【０１４４】
（９）成形品外観の評価
得られたポリ乳酸樹脂またはポリ乳酸樹脂組成物を、日本製鋼所社製大型電動射出成形機「Ｊ８５０ＥＬＩＩＩ」に供し、設定温度：２２０℃、金型温度：７０℃にて、射出成形を実施し、成形品として、四隅に４点ピンポイントゲートのある３００ｍｍ×４００ｍｍ×１００ｍｍ深さ（厚み１０ｍｍ）の箱形容器を得て、成形品中央部付近に生じる気泡および表面荒れの外観評価を目視にて行った。目視による評価は、５点満点の点数（最高点：５点、最低点：１点）による下記評価およびそれらのトータル点数で行った。
【０１４５】
気泡：点数が高いほど気泡は確認されず、点数が低いほど気泡が確認された。
表面荒れ：点数が高いほど表面荒れは確認されず、点数が低いほど表面荒れが確認された。
【０１４６】
実施例で使用した原料は以下の通りである。
（ａ）ポリ−Ｌ−乳酸およびポリ−Ｄ−乳酸：
ａ−１：製造例１で得られたポリ−Ｌ−乳酸
（光学純度９９．３％ｅ．ｅ．、融点１８４℃、Ｍｗ１６万、分散度１．７）
ａ−２：製造例２で得られたポリ−Ｌ−乳酸
（光学純度９９．３％ｅ．ｅ．、融点１８５℃、Ｍｗ２０万、分散度１．８）
ａ−３：製造例３で得られたポリ−Ｌ−乳酸
（光学純度９９．３％ｅ．ｅ．、融点１８２℃、Ｍｗ４万、分散度１．６）
ａ−４：製造例４で得られたポリ−Ｌ−乳酸
（光学純度９７．１％ｅ．ｅ．、融点１６９℃、Ｍｗ１６万、分散度１．７）
ａ−５：製造例５で得られたポリ−Ｌ−乳酸
（光学純度９７．１％ｅ．ｅ．、融点１７０℃、Ｍｗ２０万、分散度１．８）
ａ−６：製造例６で得られたポリ−Ｄ−乳酸
（光学純度９９．３％ｅ．ｅ．、融点１８４℃、Ｍｗ１６万、分散度１．７）
ａ−７：製造例７で得られたポリ−Ｄ−乳酸
（光学純度９９．３％ｅ．ｅ．、融点１８２℃、Ｍｗ４万、分散度１．６）
ａ−８：製造例８で得られたポリ−Ｄ−乳酸
（光学純度９９．３％ｅ．ｅ．、融点１８５℃、Ｍｗ２０万、分散度１．８）
ａ−９：製造例９で得られたポリ−Ｄ−乳酸
（光学純度９７．１％ｅ．ｅ．、融点１６６℃、Ｍｗ１６万、分散度１．８）
ａ−１０：製造例１０で得られたポリ−Ｄ−乳酸
（光学純度９７．１％ｅ．ｅ．、融点１６４℃、Ｍｗ４万、分散度１．６）
【０１４７】
［製造例１］ポリ−Ｌ−乳酸（ａ−１）の製造
撹拌装置と還流装置を備えた反応容器中に、光学純度９９．９９％ｅ．ｅ．のＬ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１０時間固相重合を行い、ポリ−Ｌ−乳酸（ａ−１）を得た。
【０１４８】
［製造例２］ポリ−Ｌ−乳酸（ａ−２）の製造
撹拌装置と還流装置を備えた反応容器中に、光学純度９９．９９％ｅ．ｅ．のＬ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１５時間固相重合を行い、ポリ−Ｌ−乳酸（ａ−２）を得た。
【０１４９】
［製造例３］ポリ−Ｌ−乳酸（ａ−３）の製造
撹拌装置と還流装置を備えた反応容器中に、光学純度９９．９９％ｅ．ｅ．のＬ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で３時間固相重合を行い、ポリ−Ｌ−乳酸（ａ−３）を得た。
【０１５０】
［製造例４］ポリ−Ｌ−乳酸（ａ−４）の製造
撹拌装置と還流装置を備えた反応容器中に、光学純度９８．８５％ｅ．ｅ．のＬ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１５時間固相重合を行い、ポリ−Ｌ−乳酸（ａ−４）を得た。
【０１５１】
［製造例５］ポリ−Ｌ−乳酸（ａ−５）の製造
撹拌装置と還流装置を備えた反応容器中に、光学純度９８．８５％ｅ．ｅ．のＬ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１８時間固相重合を行い、ポリ−Ｌ−乳酸（ａ−５）を得た。
【０１５２】
［製造例６］ポリ−Ｄ−乳酸（ａ−６）の製造
撹拌装置と還流装置を備えた反応容器中に、光学純度９９．９６％ｅ．ｅ．のＤ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１１時間固相重合を行い、ポリ−Ｄ−乳酸（ａ−６）を得た。
【０１５３】
［製造例７］ポリ−Ｄ−乳酸（ａ−７）の製造
撹拌装置と還流装置を備えた反応容器中に、光学純度９９．９６％ｅ．ｅ．のＤ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で３時間固相重合を行い、ポリ−Ｄ−乳酸（ａ−７）を得た。
【０１５４】
［製造例８］ポリ−Ｄ−乳酸（ａ−８）の製造
撹拌装置と還流装置を備えた反応容器中に、光学純度９９．９６％ｅ．ｅ．のＤ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で１５時間固相重合を行い、ポリ−Ｄ−乳酸（ａ−８）を得た。
【０１５５】
［製造例９］ポリ−Ｄ−乳酸（ａ−９）の製造
撹拌装置と還流装置を備えた反応容器中に、光学純度９８．４０％ｅ．ｅ．のＤ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で２０時間固相重合を行い、ポリ−Ｄ−乳酸（ａ−９）を得た。
【０１５６】
［製造例１０］ポリ−Ｄ−乳酸（ａ−１０）の製造
撹拌装置と還流装置を備えた反応容器中に、光学純度９８．４０％ｅ．ｅ．のＤ−乳酸９０％水溶液を５０部入れ、温度を１５０℃にした後、徐々に減圧して水を留去しながら３．５時間反応した。その後、窒素雰囲気下で常圧にし、酢酸スズ（ＩＩ）０．０２部を添加した後、１７０℃にて１３Ｐａになるまで徐々に減圧しながら７時間重合反応を行った。その後、窒素雰囲気下８０℃で５時間結晶化処理を行い、６０Ｐａの圧力下、１４０℃で６時間、１５０℃で６時間脱揮を行った後、１６０℃で６時間固相重合を行い、ポリ−Ｄ−乳酸（ａ−１０）を得た。
【０１５７】
（実施例１）
ポリ−Ｌ−乳酸（ａ−１）５０重量部およびポリ−Ｄ−乳酸（ａ−６）５０重量部と、触媒失活剤として「アデカスタブ」ＡＸ−７１（ＡＤＥＫＡ製、ジオクタデシルホスフェート）とを、ドライブレンドした。触媒失活剤の混合量は、ポリ−Ｌ−乳酸とポリ−Ｄ−乳酸の合計１００重量部に対し０．２重量部とした。ドライブレンドの後、ベントを有する二軸押出機にて溶融混練を行った。二軸押出機は、樹脂供給口よりＬ／Ｄ＝１０の部分に温度２４０℃に設定した可塑化部分を備え、Ｌ／Ｄ＝３０の部分にニーディングディスクを備えるスクリューによって、せん断付与下で混合できる構造をしている。ポリ−Ｌ−乳酸、ポリ−Ｄ−乳酸、および触媒失活剤の溶融混練は、減圧下、混練温度２１０℃で行った。溶融混練で得られた混合物は、ペレット化した。
【０１５８】
得られた混合物のペレット１ｇに対して、窒素流量２０ｍｌ／分の窒素気流下において、８０℃で９時間結晶化を行った。その後、さらに混合物のペレット１ｇに対して、窒素流量２０ｍｌ／分の窒素気流下において、１４０℃で５時間脱揮を行うことにより、ポリ乳酸樹脂（Ａ−１）を得た。得られたポリ乳酸樹脂の重量平均分子量、ステレオコンプレックス結晶の融点（Ｔｍｓｃ）および融解熱量（ΔＨｍｓｃ）、ホモ結晶の融点（Ｔｍｈ）および融解熱量（ΔＨｍｈ）、ステレオコンプレックス形成率（Ｓｃ）、降温結晶化熱量（ΔＨｃ）、直鎖状オリゴマー量、成形加工性（成形可能冷却時間）、耐熱性、耐衝撃性、および成形品外観を表１に示す。
【０１５９】
（実施例２）
ポリ−Ｌ−乳酸（ａ−１）５０重量部とポリ−Ｄ−乳酸（ａ−６）５０重量部とを、ドライブレンドした。ドライブレンドの後、ベントを有する二軸押出機にて溶融混練を行った。二軸押出機は、樹脂供給口よりＬ／Ｄ＝１０の部分に温度２４０℃に設定した可塑化部分を備え、Ｌ／Ｄ＝３０の部分にニーディングディスクを備えるスクリューによって、せん断付与下で混合できる構造をしている。ポリ−Ｌ−乳酸、ポリ−Ｄ−乳酸、および触媒失活剤の溶融混練は、減圧下、混練温度２４０℃で行った。溶融混練で得られた混合物は、ペレット化した。
【０１６０】
得られた混合物のペレット１ｇに対して、窒素流量２０ｍｌ／分の窒素気流下において、８０℃で９時間結晶化を行った。次いで、混合物のペレット１ｇに対して、窒素流量２０ｍｌ／分の窒素気流下において、１４０℃で５時間脱揮を行った。さらに、混合物のペレット１ｇに対して、窒素流量２０ｍｌ／分の窒素気流下において、１５０℃から３℃／分にて１６０℃まで昇温し、引き続き１６０℃で１２時間固相重合を行った。
【０１６１】
次に、固相重合後のペレット１００重量部に対し、触媒失活剤として「アデカスタブ」ＡＸ−７１（ＡＤＥＫＡ製、ジオクタデシルホスフェート）０．２重量部をドライブレンドした。ドライブレンドの後、ベントを有する二軸押出機にて溶融混練を行った。二軸押出機は、樹脂供給口よりＬ／Ｄ＝１０の部分に温度２２０℃に設定した可塑化部分を備え、Ｌ／Ｄ＝３０の部分にニーディングディスクを備えるスクリューによって、せん断付与下で混合できる構造をしている。固相重合後のペレットと触媒失活剤の溶融混練は、減圧下、混練温度２２０℃で行った。溶融混練で得られた混合物は、ペレット化した。
【０１６２】
得られた混合物のペレット１ｇに対して、窒素流量２０ｍｌ／分の窒素気流下において、８０℃で９時間結晶化を行った。その後、さらに混合物のペレット１ｇに対して、窒素流量２０ｍｌ／分の窒素気流下において、１４０℃で５時間脱揮を行うことにより、ポリ乳酸樹脂（Ａ−２）を得た。
【０１６３】
（実施例３、５、７、９）
ポリ−Ｌ−乳酸、ポリ−Ｄ−乳酸、ポリ−Ｌ−乳酸とポリ−Ｄ−乳酸の配合比を表１に示すように変更する以外は、実施例１と同様の条件によりポリ乳酸樹脂を製造し、同様の測定および評価を行った。結果を表１に示す。
【０１６４】
（実施例４、６、８、１０）
ポリ−Ｌ−乳酸、ポリ−Ｄ−乳酸、ポリ−Ｌ−乳酸とポリ−Ｄ−乳酸の配合比を表１に示すように変更する以外は、実施例２と同様の条件によりポリ乳酸樹脂を製造し、同様の測定および評価を行った。結果を表１に示す。
【０１６５】
（実施例１１）
脱揮温度を１１０℃に変更する以外は、実施例１と同様の条件によりポリ乳酸樹脂組成物を製造し、同様の測定および評価を行った。結果を表１に示す。
【０１６６】
（実施例１２）
触媒失活剤溶融混練後の脱揮温度を１１０℃に変更する以外は、実施例２と同様の条件によりポリ乳酸樹脂組成物を製造し、同様の測定および評価を行った。結果を表１に示す。
【０１６７】
（比較例１、３、８、１０）
ポリ−Ｌ−乳酸、ポリ−Ｄ−乳酸、ポリ−Ｌ−乳酸とポリ−Ｄ−乳酸の配合比を表１に示すように変更する以外は、実施例１と同様の条件によりポリ乳酸樹脂を製造し、同様の測定および評価を行った。結果を表２に示す。
【０１６８】
（比較例２、４、９、１１）
ポリ−Ｌ−乳酸、ポリ−Ｄ−乳酸、ポリ−Ｌ−乳酸とポリ−Ｄ−乳酸の配合比を表１に示すように変更する以外は、実施例２と同様の条件によりポリ乳酸樹脂を製造し、同様の測定および評価を行った。結果を表２に示す。
【０１６９】
（比較例５）
ポリ−Ｌ−乳酸とポリ−Ｄ−乳酸との溶融混練温度を２８０℃に変更する以外は、実施例１と同様の条件によりポリ乳酸樹脂を製造し、同様の測定および評価を行った。結果を表２に示す。
【０１７０】
（比較例６）
ポリ−Ｌ−乳酸とポリ−Ｄ−乳酸との溶融混練温度を２８０℃に変更する以外は、実施例２と同様の条件によりポリ乳酸樹脂を製造し、同様の測定および評価を行った。結果を表２に示す。
【０１７１】
（比較例７）
ポリ−Ｌ−乳酸とポリ−Ｄ−乳酸との溶融混練温度を２８０℃に変更する以外は、比較例１と同様の条件によりポリ乳酸樹脂を製造し、同様の測定および評価を行った。結果を表２に示す。
【０１７２】
（実施例１３）
実施例１で得られたポリ乳酸樹脂（Ａ−１）１００重量部と可塑剤（Ｂ−１）３重量部とをドライブレンドした後、ベントを有する二軸押出機にて溶融混練を行った。二軸押出機は、樹脂供給口よりＬ／Ｄ＝１０の部分に温度２２０℃に設定した可塑化部分を備え、Ｌ／Ｄ＝３０の部分にニーディングディスクを備えるスクリューによって、せん断付与下で混合できる構造をしている。ポリ乳酸樹脂（Ａ−１）および可塑剤（Ｂ−１）の溶融混練は、減圧下、混練温度２２０℃で行った。溶融混練で得られた混合物は、ペレット化した。
【０１７３】
得られた混合物のペレット１ｇに対して、窒素流量２０ｍｌ／分の窒素気流下において、８０℃で９時間結晶化を行った。その後、さらに混合物のペレット１ｇに対して、窒素流量２０ｍｌ／分の窒素気流下において、１４０℃で５時間脱揮を行い、ポリ乳酸樹脂組成物を得た。得られたポリ乳酸樹脂組成物を用いた成形品の成形加工性（成形可能冷却時間）、耐熱性、耐衝撃性、および成形品外観を表３に示す。
【０１７４】
（実施例１４〜２４、比較例１２〜１９）
ポリ乳酸樹脂の種類、各種添加剤の種類および添加量を表３、表４に示すように変更する以外は、実施例１１と同様の条件によりポリ乳酸樹脂組成物を製造し、同様の測定および評価を行った。結果を表３および表４に示す。
【０１７５】
（実施例２５〜２８）
ポリ乳酸樹脂の種類、各種添加剤の種類と添加量、および脱揮温度を１１０℃に変更する以外は、実施例１３と同様の条件によりポリ乳酸樹脂組成物を製造し、同様の測定および評価を行った。結果を表３に示す。
【０１７６】
（Ｂ）可塑剤：
Ｂ−１：ポリエチレングリコール／ポリプロピレングリコール共重合体（アデカ製プルロニックＦ６８）
【０１７７】
（Ｃ）結晶核剤：
Ｃ−１：タルク（日本タルク社製「ミクロエース」Ｐ−６）
Ｃ−２：エチレンビスラウリン酸アミド（日本化成製スリパックスＬ）
【０１７８】
（Ｄ）鎖連結剤：
Ｄ−１：エポキシ基含有スチレン／アクリル酸エステル共重合体（ＢＡＳＦ社製「ＪＯＮＣＲＹＬＡＤＲ−４３６８」、Ｍｗ（ＰＭＭＡ換算）８，０００、エポキシ当量２８５ｇ／ｍｏｌ）
【０１７９】
【表１】
2015010119.tif 000002
【０１８０】
【表２】
2015010119.tif 000003
【０１８１】
【表３】
2015010119.tif 000004
【０１８２】
【表４】
2015010119.tif 000005
【０１８３】
表１〜表２の結果より、光学純度が９９．０％ｅ．ｅ．以上のポリ−Ｌ−乳酸と光学純度が９９．０％ｅ．ｅ．以上のポリ−Ｄ−乳酸を使用し、ポリ−Ｌ−乳酸とポリ−Ｄ−乳酸の溶融混練を２４０℃にて行い、さらに１４０℃にて脱揮処理を行った実施例１〜８のポリ乳酸樹脂を用いた成形品は、成形加工性、耐熱性、耐衝撃性、および成形品外観に優れることがわかる。
【０１８４】
脱揮温度が低い実施例１１および１２のポリ乳酸樹脂においては、耐衝撃性および成形品外観が低下傾向となるが、成形片の成形加工性および耐熱性は良好であることがわかる。
【０１８５】
重量平均分子量１６万、光学純度９９．３％ｅ．ｅ．のポリ−Ｌ−乳酸と重量平均分子量１６万、光学純度９７．１％ｅ．ｅ．のポリ−Ｄ−乳酸を用い、ポリ−Ｌ−乳酸とポリ−Ｄ−乳酸の溶融混練を２４０℃にて行い、さらに１４０℃にて脱揮処理を行った比較例１および２のポリ乳酸樹脂は、ΔＨｍｓｃが４０Ｊ／ｇ未満、Ｓｃが７０％未満、かつΔＨｃが２０Ｊ／ｇとなり、成型加工性、耐熱性が大きく低下するため、成形品に適した性能を有していないことがわかる。
【０１８６】
重量平均分子量１６万、光学純度９７．１％ｅ．ｅ．のポリ−Ｌ−乳酸と重量平均分子量１６万、光学純度９７．１％ｅ．ｅ．のポリ−Ｄ−乳酸を用い、ポリ−Ｌ−乳酸とポリ−Ｄ−乳酸の溶融混練を２４０℃にて行い、さらに１４０℃にて脱揮処理を行った比較例３および４のポリ乳酸樹脂は、Ｔｍｈが１７５℃未満、Ｔｍｓｃが２１５℃未満、ΔＨｍｓｃが４０Ｊ／ｇ未満、Ｓｃが７０％未満、かつΔＨｃが２０Ｊ／ｇとなり、成型加工性、耐熱性が大きく低下するため、成形品に適した性能を有していないことがわかる。
【０１８７】
重量平均分子量２０万、光学純度９９．３％ｅ．ｅ．のポリ−Ｌ−乳酸と重量平均分子量４万、光学純度９７．１％ｅ．ｅ．のポリ−Ｄ−乳酸を用い、ポリ−Ｌ−乳酸とポリ−Ｄ−乳酸の溶融混練を２４０℃にて行い、さらに１４０℃にて脱揮処理を行った比較例８および９のポリ乳酸樹脂は、Ｔｍｓｃが２１５℃未満、ΔＨｍｓｃが４０Ｊ／ｇ未満、かつΔＨｃが２０Ｊ／ｇとなり、成型加工性、耐熱性が大きく低下するため、成形品に適した性能を有していないことがわかる。
【０１８８】
重量平均分子量２０万、光学純度９７．１％ｅ．ｅ．のポリ−Ｌ−乳酸と重量平均分子量４万、光学純度９７．１％ｅ．ｅ．のポリ−Ｄ−乳酸を用い、ポリ−Ｌ−乳酸とポリ−Ｄ−乳酸の溶融混練を２４０℃にて行い、さらに１４０℃にて脱揮処理を行った比較例１０および１１のポリ乳酸樹脂は、Ｔｍｈが１７５℃未満、Ｔｍｓｃが２１５℃未満、ΔＨｍｓｃが４０Ｊ／ｇ未満、かつΔＨｃが２０Ｊ／ｇとなり、成型加工性、耐熱性が大きく低下するため、成形品に適した性能を有していないことがわかる。
【０１８９】
重量平均分子量１６万、光学純度９９．３％ｅ．ｅ．のポリ−Ｌ−乳酸と重量平均分子量１６万、光学純度９９．３％ｅ．ｅ．のポリ−Ｄ−乳酸を用い、ポリ−Ｌ−乳酸とポリ−Ｄ−乳酸の溶融混練を２８０℃にて行い、さらに１４０℃にて脱揮処理を行った比較例５および６のポリ乳酸樹脂は、Ｔｍｈが１７５℃未満、Ｔｍｓｃが２１５℃未満、Ｓｃが９０％より大きく、直鎖状オリゴマー量が０．３重量％となり、成型加工性、耐熱性、耐衝撃性、および成形品の外観が大きく低下するため、成形品に適した性能を有していないことがわかる。
【０１９０】
また、重量平均分子量１６万、光学純度９９．３％ｅ．ｅ．のポリ−Ｌ−乳酸と重量平均分子量１６万、光学純度９７．１％ｅ．ｅ．のポリ−Ｄ−乳酸を用い、ポリ−Ｌ−乳酸とポリ−Ｄ−乳酸の溶融混練を２８０℃にて行い、さらに１４０℃にて脱揮処理を行った比較例５および６のポリ乳酸樹脂は、Ｔｍｈが１７５℃未満、Ｔｍｓｃが２１５℃未満、Ｓｃが９０％より大きく、直鎖状オリゴマー量が０．３重量％となり、成型加工性、耐熱性、耐衝撃性、および成形品の外観が大きく低下するため、成形品に適した性能を有していないことがわかる。
【０１９１】
実施例１のポリ乳酸樹脂（Ａ−１）、実施例３のポリ乳酸樹脂（Ａ−３）、および実施例４のポリ乳酸樹脂（Ａ−４）に各種添加剤を添加し、さらに１４０℃にて脱揮処理を行った実施例１３〜２４のポリ乳酸樹脂組成物を用いた成形品は、成形加工性、耐熱性、耐衝撃性、および成形品外観に優れることがわかる。
【０１９２】
脱揮温度が低い実施例２５〜２８の、ポリ乳酸樹脂（Ａ−４）を用いたポリ乳酸樹脂組成物においては、耐衝撃性および成形品外観が低下傾向となるが、成形片の成形加工性および耐熱性は良好であることがわかる。
【０１９３】
また、比較例３のポリ乳酸樹脂（Ａ−１５）、および比較例１１のポリ乳酸樹脂（Ａ−２３）に各種添加剤を添加し、さらに１４０℃にて脱揮処理を行った比較例１２〜１９のポリ乳酸樹脂組成物を用いた成形品は、成形加工性、および耐熱性が大きく低下するため、成形品に適した性能を有していないことがわかる。
【０１９４】
本発明により得られるポリ乳酸樹脂およびポリ乳酸樹脂組成物は、成形加工性、耐熱性、機械特性、および成形品の外観に優れることから、繊維、フィルム、樹脂成形体などの成形品の原料として好適である。